(57)【要約】  １級窒素原子及び２級窒素原子の少なくとも１つを含むカチオン性官能基とＳｉ−Ｏ結合とを有する化合物（Ａ）と、  分子内に−Ｃ（＝Ｏ）ＯＸ基(Ｘは、水素原子又は炭素数１以上６以下のアルキル基である)を３つ以上有し、３つ以上の−Ｃ（＝Ｏ）ＯＸ基のうち、１つ以上６つ以下が−Ｃ（＝Ｏ）ＯＨ基であり、重量平均分子量が２００以上６００以下である架橋剤（Ｂ）と、極性溶媒（Ｄ）と、を含む、半導体用膜組成物。【特許請求の範囲】
【請求項１】
１級窒素原子及び２級窒素原子の少なくとも１つを含むカチオン性官能基とＳｉ−Ｏ結合とを有する化合物（Ａ）と、
分子内に−Ｃ（＝Ｏ）ＯＸ基(Ｘは、水素原子又は炭素数１以上６以下のアルキル基である)を３つ以上有し、３つ以上の−Ｃ（＝Ｏ）ＯＸ基のうち、１つ以上６つ以下が−Ｃ（＝Ｏ）ＯＨ基であり、重量平均分子量が２００以上６００以下である架橋剤（Ｂ）と、
極性溶媒（Ｄ）と、
を含む、半導体用膜組成物。
【請求項２】
１級窒素原子及び２級窒素原子の少なくとも１つを含むカチオン性官能基とＳｉ−Ｏ結合とを有し、重量平均分子量が１３０以上１００００以下である化合物（Ａ）と、
分子内に−Ｃ（＝Ｏ）ＯＸ基(Ｘは、水素原子又は炭素数１以上６以下のアルキル基である)を３つ以上有し、３つ以上の−Ｃ（＝Ｏ）ＯＸ基のうち、１つ以上６つ以下が−Ｃ（＝Ｏ）ＯＨ基であり、重量平均分子量が２００以上６００以下である架橋剤（Ｂ）と、
極性溶媒（Ｄ）と、
を含む、半導体用膜組成物。
【請求項３】
さらに、前記架橋剤（Ｂ）は、分子内に環構造を有する、請求項１又は請求項２に記載の半導体用膜組成物。
【請求項４】
前記環構造は、ベンゼン環及びナフタレン環の少なくとも一方である、請求項３に記載の半導体用膜組成物。
【請求項５】
さらに、前記架橋剤（Ｂ）は、前記３つ以上の−Ｃ（＝Ｏ）ＯＸ基において、少なくとも１つのＸが炭素数１以上６以下のアルキル基である、請求項１〜請求項４のいずれか１項に記載の半導体用膜組成物。
【請求項６】
カルボキシ基を有する重量平均分子量４６以上１９５以下の酸（Ｃ−１）及び窒素原子を有する重量平均分子量１７以上１２０以下の塩基（Ｃ−２）からなる群より選ばれる少なくとも１種の添加剤（Ｃ）をさらに含む、請求項１〜請求項５のいずれか１項に記載の半導体用膜組成物。
【請求項７】
重量平均分子量１万以上４０万以下の脂肪族アミン及び分子内に環構造を有する重量平均分子量９０以上６００以下のアミン化合物からなる群より選ばれる少なくとも１種を含む、請求項１〜請求項６のいずれか１項に記載の半導体用膜組成物。
【請求項８】
基板に形成された凹部の充填材料に用いられる、請求項１〜請求項７のいずれか１項に記載の半導体用膜組成物。
【請求項９】
多層レジスト法に用いられる、請求項１〜請求項７のいずれか１項に記載の半導体用膜組成物。
【請求項１０】
請求項１〜請求項９のいずれか１項に記載の半導体用膜組成物を製造する製造方法であって、
前記化合物（Ａ）と、前記架橋剤（Ｂ）と、を混合する混合工程を含む半導体用膜組成物の製造方法。
【請求項１１】
前記混合工程は、カルボキシ基を有する重量平均分子量４６以上１９５以下の酸（Ｃ−１）と前記化合物（Ａ）との混合物と、前記架橋剤（Ｂ）と、を混合する工程である請求項１０に記載の半導体用膜組成物の製造方法。
【請求項１２】
前記混合工程は、窒素原子を有する重量平均分子量１７以上１２０以下の塩基（Ｃ−２）と前記架橋剤（Ｂ）との混合物と、前記化合物（Ａ）と、を混合する工程である請求項１０に記載の半導体用膜組成物の製造方法。
【請求項１３】
請求項１〜請求項９のいずれか１項に記載の半導体用膜組成物を用いて半導体用部材を製造する製造方法であって、
前記半導体用膜組成物を基板に付与する付与工程と、
前記半導体用膜組成物が付与された前記基板を温度２５０℃以上４２５℃以下の条件で加熱する加熱工程を有する、半導体用部材の製造方法。
【請求項１４】
請求項１〜請求項７のいずれか１項に記載の半導体用膜組成物を用いて半導体用工程材を製造する製造方法であって、
前記半導体用膜組成物を基板に付与する付与工程と、
前記半導体用膜組成物が付与された前記基板を温度２５０℃以上４２５℃以下の条件で加熱する加熱工程を有する、半導体用工程材の製造方法。
【請求項１５】
基板と、
１級窒素原子及び２級窒素原子の少なくとも１つを含むカチオン性官能基とＳｉ−Ｏ結合とを有する重量平均分子量が１３０以上１００００以下である化合物（Ａ）、及び分子内に−Ｃ（＝Ｏ）ＯＸ基（Ｘは、水素原子又は炭素数１以上６以下のアルキル基である）を３つ以上有し、３つ以上の−Ｃ（＝Ｏ）ＯＸ基のうち、１つ以上６つ以下が−Ｃ（＝Ｏ）ＯＨ基であり、重量平均分子量が２００以上６００以下である架橋剤（Ｂ）の反応物と、
を備える、半導体装置。
【請求項１６】
前記反応物は、アミド結合及びイミド結合の少なくとも一方を有する、請求項１５に記載の半導体装置。
【発明の詳細な説明】
【技術分野】
【０００１】
本発明は、半導体用膜組成物、半導体用膜組成物の製造方法、半導体用部材の製造方法、半導体用工程材の製造方法及び半導体装置に関する。
【背景技術】
【０００２】
従来より、電子デバイス分野等の各種の技術分野において、ポリマーを含有する組成物を部材に付与することが行われている。
例えば、カチオン性官能基を有し重量平均分子量が２０００〜１００００００であるポリエチレンイミン、ポリエチレンイミン誘導体などのポリマーを含有するｐＨが２．０〜１１．０の組成物を、所定の条件を有する部材Ａ及び部材Ｂの表面に付与する複合体の製造方法が知られている（例えば、特許文献１参照）。また、特許文献１には、組成物が付与された複合部材を、多価カルボン酸を含むリンス液で洗浄することが記載されている。    ［特許文献１］国際公開第２０１４／１５６６１６号
【発明の開示】
【発明が解決しようとする課題】
【０００３】
特許文献１では、ポリエチレンイミンなどのポリマーを部材に塗布し、その上に多価カルボン酸を含むリンス液を塗布した後、加熱反応により架橋させており、工程数が多い。しかし、ポリエチレンイミンなどのポリマー及び多価カルボン酸を混合して部材に塗布する組成物を調製しようとすると、ポリマー及び多価カルボン酸が凝集して組成物が白濁化してしまい、その組成物を部材に塗布した場合に凝集体、ピットなどの形成により凹凸が大きく、平滑性が不十分な膜になってしまうという問題がある。【０００４】
本発明の一態様は、上記問題に鑑みてなされたものであり、凝集体及びピットが少なく、平滑性の高い膜が得られる半導体用膜組成物、その製造方法、その半導体用膜組成物を用いた半導体用部材の製造方法及びその半導体用膜組成物を用いた半導体用工程材の製造方法並びに平滑性の高い反応物を備える半導体装置を提供することを目的とする。
【課題を解決するための手段】
【０００５】
前記課題を解決するための具体的手段は以下のとおりである。
＜１＞  １級窒素原子及び２級窒素原子の少なくとも１つを含むカチオン性官能基とＳｉ−Ｏ結合とを有する化合物（Ａ）と、分子内に−Ｃ（＝Ｏ）ＯＸ基(Ｘは、水素原子又は炭素数１以上６以下のアルキル基である)を３つ以上有し、３つ以上の−Ｃ（＝Ｏ）ＯＸ基のうち、１つ以上６つ以下が−Ｃ（＝Ｏ）ＯＨ基であり、重量平均分子量が２００以上６００以下である架橋剤（Ｂ）と、極性溶媒（Ｄ）と、を含む、半導体用膜組成物。
＜２＞  １級窒素原子及び２級窒素原子の少なくとも１つを含むカチオン性官能基とＳｉ−Ｏ結合とを有し、重量平均分子量が１３０以上１００００以下である化合物（Ａ）と、分子内に−Ｃ（＝Ｏ）ＯＸ基(Ｘは、水素原子又は炭素数１以上６以下のアルキル基である)を３つ以上有し、３つ以上の−Ｃ（＝Ｏ）ＯＸ基のうち、１つ以上６つ以下が−Ｃ（＝Ｏ）ＯＨ基であり、重量平均分子量が２００以上６００以下である架橋剤（Ｂ）と、極性溶媒（Ｄ）と、を含む、半導体用膜組成物。
＜３＞  さらに、前記架橋剤（Ｂ）は、分子内に環構造を有する、＜１＞又は＜２＞に記載の半導体用膜組成物。
＜４＞  前記環構造は、ベンゼン環及びナフタレン環の少なくとも一方である、＜３＞に記載の半導体用膜組成物。
＜５＞  さらに、前記架橋剤（Ｂ）は、前記３つ以上の−Ｃ（＝Ｏ）ＯＸ基において、少なくとも１つのＸが炭素数１以上６以下のアルキル基である、＜１＞〜＜４＞のいずれか１つに記載の半導体用膜組成物。
＜６＞  カルボキシ基を有する重量平均分子量４６以上１９５以下の酸（Ｃ−１）及び窒素原子を有する重量平均分子量１７以上１２０以下の塩基（Ｃ−２）からなる群より選ばれる少なくとも１種の添加剤（Ｃ）をさらに含む、＜１＞〜＜５＞のいずれか１つに記載の半導体用膜組成物。
＜７＞  重量平均分子量１万以上４０万以下の脂肪族アミン及び分子内に環構造を有する重量平均分子量９０以上６００以下のアミン化合物からなる群より選ばれる少なくとも１種を含む、＜１＞〜＜６＞のいずれか１つに記載の半導体用膜組成物。
＜８＞  基板に形成された凹部の充填材料に用いられる、＜１＞〜＜７＞のいずれか１つに記載の半導体用膜組成物。
＜９＞  多層レジスト法に用いられる、＜１＞〜＜７＞のいずれか１つに記載の半導体用膜組成物。【０００６】
＜１０＞  ＜１＞〜＜９＞のいずれか１項に記載の半導体用膜組成物を製造する製造方法であって、前記化合物（Ａ）と、前記架橋剤（Ｂ）と、を混合する混合工程を含む半導体用膜組成物の製造方法。
＜１１＞  前記混合工程は、カルボキシ基を有する重量平均分子量４６以上１９５以下の酸（Ｃ−１）と前記化合物（Ａ）との混合物と、前記架橋剤（Ｂ）と、を混合する工程である＜１０＞に記載の半導体用膜組成物の製造方法。
＜１２＞  前記混合工程は、窒素原子を有する重量平均分子量１７以上１２０以下の塩基（Ｃ−２）と前記架橋剤（Ｂ）との混合物と、前記化合物（Ａ）と、を混合する工程である＜１０＞に記載の半導体用膜組成物の製造方法。【０００７】
＜１３＞  ＜１＞〜＜９＞のいずれか１つに記載の半導体用膜組成物を用いて半導体用部材を製造する製造方法であって、前記半導体用膜組成物を基板に付与する付与工程と、前記半導体用膜組成物が付与された前記基板を温度２５０℃以上４２５℃以下の条件で加熱する加熱工程を有する、半導体用部材の製造方法。【０００８】
＜１４＞  ＜１＞〜＜７＞のいずれか１項に記載の半導体用膜組成物を用いて半導体用工程材を製造する製造方法であって、前記半導体用膜組成物を基板に付与する付与工程と、前記半導体用膜組成物が付与された前記基板を温度２５０℃以上４２５℃以下の条件で加熱する加熱工程を有する、半導体用工程材の製造方法。【０００９】
＜１５＞  基板と、１級窒素原子及び２級窒素原子の少なくとも１つを含むカチオン性官能基とＳｉ−Ｏ結合とを有する重量平均分子量が１３０以上１００００以下である化合物（Ａ）、及び分子内に−Ｃ（＝Ｏ）ＯＸ基（Ｘは、水素原子又は炭素数１以上６以下のアルキル基である）を３つ以上有し、３つ以上の−Ｃ（＝Ｏ）ＯＸ基のうち、１つ以上６つ以下が−Ｃ（＝Ｏ）ＯＨ基であり、重量平均分子量が２００以上６００以下である架橋剤（Ｂ）の反応物と、を備える、半導体装置。【００１０】
＜１６＞  前記反応物は、アミド結合及びイミド結合の少なくとも一方を有する、＜１５＞に記載の半導体装置。
【発明の効果】
【００１１】
本発明の一態様は、凝集体及びピットが少なく、平滑性の高い膜が得られる半導体用膜組成物、その製造方法、その半導体用膜組成物を用いた半導体用部材の製造方法及びその半導体用膜組成物を用いた半導体用工程材の製造方法並びに平滑性の高い反応物を備える半導体装置を提供することができる。
【発明を実施するための形態】
【００１２】
本明細書において、「〜」又は「−」を用いて表される数値範囲は、「〜」又は「−」の前後に記載される数値を下限値及び上限値として含む範囲を意味する。
【００１３】
〔半導体用膜組成物〕
以下、本発明に係る半導体用膜組成物の一実施形態について説明する。本実施形態に係る半導体用膜組成物（以下、「組成物」と称することもある。）は、１級窒素原子及び２級窒素原子の少なくとも１つを含むカチオン性官能基とＳｉ−Ｏ結合とを有する化合物（Ａ）と、分子内に−Ｃ（＝Ｏ）ＯＸ基（Ｘは、水素原子又は炭素数１以上６以下のアルキル基である）を３つ以上有し、３つ以上の−Ｃ（＝Ｏ）ＯＸ基のうち、１つ以上６つ以下が−Ｃ（＝Ｏ）ＯＨ基であり、重量平均分子量が２００以上６００以下である架橋剤（Ｂ）と、極性溶媒（Ｄ）と、を含む。
【００１４】
本実施形態に係る半導体用膜組成物を用いる、具体的には、この半導体用膜組成物を部材に塗布して膜を形成することで、凝集体及びピットが少なく、平滑性の高い膜が得られる。また、本実施形態に係る半導体用膜組成物を用いることで、前述の特許文献１（国際公開第２０１４／１５６６１６号）の技術よりも容易に平滑性の高い膜を得ることができる。
【００１５】
本実施形態に係る半導体用膜組成物を用いることで、凹凸が小さく平滑性がよい膜を形成することができ、例えば、シリコン基板などの平滑な基板上に本実施形態に係る半導体用膜組成物を用いて成膜した場合に、ＳＥＭ（走査型電子顕微鏡）の２０万倍率で５００ｎｍ幅視野内にて、膜厚の最大値と最小値との差が平均膜厚の２５％以下である膜を形成することができる。
【００１６】
さらに、前述の特許文献１の技術では、ポリエチレンイミンなどのポリマーを部材に塗布し、その上に多価カルボン酸を含むリンス液を塗布した後、加熱反応により架橋させているため、塗布されたポリマーが多価カルボン酸を含むリンス液に溶解してしまうおそれがある。そのため、部材に形成される膜において、大口径ウェハにおける面内の膜厚が均一になりにくく、膜厚の制御も容易ではない。
【００１７】
また、前述の特許文献１の技術では、数十ナノメートル以上の厚い膜を形成する場合、多価カルボン酸が部材とポリマーとの界面まで浸透しにくいため、膜厚方向の組成が均一になりにくい。
【００１８】
一方、本実施形態では、化合物（Ａ）及び架橋剤（Ｂ）を含む半導体用膜組成物を部材に塗布して膜を形成することで、平滑性を高め、かつ膜厚方向における組成の均一性を高めることができる。
【００１９】
本実施形態に係る半導体用膜組成物を用いることで、平滑性及び膜厚方向における組成の均一性に優れ、例えば、０．５ｎｍ以上５μｍ以下の膜厚を有する膜を形成することができる。また、大口径シリコン基板の表面に平滑性に優れる膜を形成することができ、例えば、膜厚が５ｎｍ以上１５０ｎｍとしたときに３００ミリφシリコン基板の中心と端部との膜厚ばらつきを±１５％以下とすることができ、好ましくは±１０％以下とすることができる。
【００２０】
また、本実施形態に係る半導体用膜組成物は、半導体装置用の膜を生成するための組成物であり、例えば、基板に形成された凹部に充填されるギャップフィル材料（埋め込み平坦化膜）、基板に形成された凹部に充填される絶縁材料（埋め込み絶縁膜）、多孔質材料などの低誘電率材料と金属との間に設けられ、絶縁性、密着性、ポアシール性などを有するバリア材料（バリア膜）、シリコン貫通ビア基板のビア側壁において、金属とシリコン基板との間又は金属と絶縁膜との間に設けられ、密着性、絶縁性を有する絶縁材料（シリコン貫通ビア用絶縁膜）などの形成に用いられる。
特に、基板に形成された凹部の充填材料（埋め込み平坦化膜）は基板の複雑加工に用いられる場合がある。
【００２１】
ハードマスクを利用してリソグラフィーパターンを基板に転写する方法の一つとして、多層レジスト法がある。この多層レジスト法は、フォトレジスト膜、即ち上層レジスト膜と、エッチング選択性が異なる下層膜、即ち下層レジスト膜と、を用いる。多層レジスト法は、例えばケイ素を含有する下層レジスト膜を上層レジスト膜と被加工基板との間に介在させ、上層レジスト膜にパターンを設けた後、上層レジストパターンをエッチングマスクとして、下層レジスト膜にパターンを転写し、更に下層レジストパターンをエッチングマスクとして、被加工基板にパターンを転写する方法である。
【００２２】
このような多層レジスト法で使用される下層レジスト膜の組成物として、ＣＶＤによるケイ素含有無機膜、ＳｉＯ２膜、ＳｉＯＮ膜等がある。
しかしながら、半導体装置の微細化が更に進行するにつれ、パターンの線幅が微細になるだけでなく、パターンの倒れを防止するために上層レジスト膜の膜厚が薄くなり、下層レジスト膜に要求される性能においても、従来よりも微細なパターンにおける埋め込み性及びエッチング選択性、の改善が求められるようになってきた。
【００２３】
また、昨今のリソグラフィーの限界領域における半導体装置の製造プロセスにおいては、前述のようなダブルパターニング等の複雑な工程が提案されている。更に、集積回路素子等のデバイスのさらなる複雑化も進み、配線溝（トレンチ）、プラグ溝（ビア）等のパターン化された基板に対し、多層レジストパターン形成を行う方法、パターン形成を複数回行うことにより、複雑なパターンを形成する方法等も行われている。
【００２４】
一方、多層レジスト法では、例えば上層レジストパターンを下層レジスト膜に転写する際、又は下層レジストパターンを被加工基板に転写する際に、プラズマエッチング等のドライエッチングが広く使用されている。
従来の多層レジスト法で実用化されているレジスト膜は、有機膜、上記のようなＣＶＤによるケイ素含有無機膜等が殆どであった。しかしながら、従来のＣＶＤ法ではオーバーハングなどの問題により微細な溝をボイド無く埋め込むことが困難になってきている。
また、レジスト膜には耐熱性（例えば、レジスト膜形成後に施されることがある熱処理に対する耐性）が要求されることがある。
なお、上述の埋め込み性、エッチング選択性及び耐熱性の要求は、微細パターンの形成を実現する観点から、レジスト膜以外の膜（例えば埋め込み絶縁膜（浅溝型素子分離膜（ＳＴＩ膜）、プリメタル絶縁膜（ＰＭＤ膜）、配線層間絶縁膜（ＩＭＤ膜）等）にも求められている。
【００２５】
本実施形態に係る半導体用膜組成物は、埋め込み性、エッチング選択性及び耐熱性に優れているため、多層レジスト法にて用いるレジスト膜、レジスト膜以外の前述の膜の製造に用いることができる。
【００２６】
また、微細パターンを形成する別の手法として、感光後のフォトレジスト上に塗布し、感光又は非感光部分のフォトレジストと置き換えることにより形成される反転レジストを形成する目的に本実施形態に係る半導体用膜組成物を用いてもよい。反転レジストを形成することにより、エッチング耐性に優れ、かつパターン倒れの少ない膜を形成することが可能となる。
【００２７】
（化合物（Ａ））
本実施形態に係る半導体用膜組成物は、１級窒素原子及び２級窒素原子の少なくとも１つを含むカチオン性官能基とＳｉ−Ｏ結合とを有する化合物（Ａ）を含む。化合物（Ａ）としては、１級窒素原子及び２級窒素原子の少なくとも１つを含むカチオン性官能基とＳｉ−Ｏ結合とを有し、重量平均分子量が１３０以上１００００以下である化合物であってもよい。
【００２８】
化合物（Ａ）は、１級窒素原子及び２級窒素原子の少なくとも１つを含むカチオン性官能基を有する化合物である。カチオン性官能基としては、正電荷を帯びることができ、かつ１級窒素原子及び２級窒素原子の少なくとも１つを含む官能基であれば特に限定されない。
【００２９】
さらに、化合物（Ａ）は、１級窒素原子及び２級窒素原子のほかに、３級窒素原子を含んでいてもよい。
【００３０】
本明細書において、「１級窒素原子」とは、水素原子２つ及び水素原子以外の原子１つのみに結合している窒素原子（例えば、１級アミノ基（−ＮＨ２基）に含まれる窒素原子）、又は、水素原子３つ及び水素原子以外の原子１つのみに結合している窒素原子（カチオン）を指す。
また、「２級窒素原子」とは、水素原子１つ及び水素原子以外の原子２つのみに結合している窒素原子（即ち、下記式（ａ）で表される官能基に含まれる窒素原子）、又は、水素原子２つ及び水素原子以外の原子２つのみに結合している窒素原子（カチオン）を指す。
また、「３級窒素原子」とは、水素原子以外の原子３つのみに結合している窒素原子（即ち、下記式（ｂ）で表される官能基である窒素原子）、又は、水素原子１つ及び水素原子以外の原子３つのみに結合している窒素原子（カチオン）を指す。
【００３１】
【化１】
2017086361.tif 000002
【００３２】
式（ａ）及び式（ｂ）において、＊は、水素原子以外の原子との結合位置を示す。
ここで、前記式（ａ）で表される官能基は、２級アミノ基（−ＮＨＲａ基；ここで、Ｒａはアルキル基を表す）の一部を構成する官能基であってもよいし、ポリマーの骨格中に含まれる２価の連結基であってもよい。
また、前記式（ｂ）で表される官能基（即ち、３級窒素原子）は、３級アミノ基（−ＮＲｂＲｃ基；ここで、Ｒｂ及びＲｃは、それぞれ独立に、アルキル基を表す）の一部を構成する官能基であってもよいし、ポリマーの骨格中に含まれる３価の連結基であってもよい。
【００３３】
化合物（Ａ）の重量平均分子量は、１３０以上１００００以下であることが好ましく、１３０以上５０００以下であることがより好ましく、１３０以上２０００以下であることが更に好ましい。
【００３４】
なお、本明細書において、重量平均分子量は、ＧＰＣ（Gel Permeation Chromatography）法によって測定された、ポリエチレングリコール換算の重量平均分子量を指す。
具体的には、重量平均分子量は、展開溶媒として硝酸ナトリウム濃度０．１ｍｏｌ／Ｌの水溶液を用い、分析装置Shodex DET RI-101及び２種類の分析カラム（東ソー製  TSKgel G6000PWXL-CP及びTSKgel G3000PWXL-CP）を用いて流速１．０ｍＬ／ｍｉｎで屈折率を検出し、ポリエチレングリコール／ポリエチレンオキサイドを標準品として解析ソフト(Waters製  Empower3）にて算出される。
【００３５】
また、化合物（Ａ）は、必要に応じて、アニオン性官能基、ノニオン性官能基等をさらに有していてもよい。
前記ノニオン性官能基は、水素結合受容基であっても、水素結合供与基であってもよい。前記ノニオン性官能基としては、例えば、ヒドロキシ基、カルボニル基、エーテル基（−Ｏ−）、等を挙げることができる。
前記アニオン性官能基は、負電荷を帯びることができる官能基であれば特に制限はない。前記アニオン性官能基としては、例えば、カルボン酸基、スルホン酸基、硫酸基等を挙げることができる。
【００３６】
Ｓｉ−Ｏ結合とアミノ基とを有する化合物としては、例えば、シロキサンジアミン、アミノ基を有するシランカップリング剤、シロキサン重合体などが挙げられる。
アミノ基を有するシランカップリング剤としては、例えば下記式（Ａ−３）で表される化合物が挙げられる。
【００３７】
【化２】
2017086361.tif 000003
【００３８】
式（Ａ−３）中、Ｒ１は置換されていてもよい炭素数１〜４のアルキル基を表す。Ｒ２及びＲ３は、それぞれ独立に、置換（骨格にカルボニル基、エーテル基等を含んでもよい）されていてもよい炭素数１〜１２のアルキレン基、エーテル基又はカルボニル基を表す。Ｒ４及びＲ５は、それぞれ独立に、置換されていてもよい炭素数１〜４のアルキレン基又は単結合を表す。Ａｒは２価又は３価の芳香環を表す。Ｘ１は水素又は置換されていてもよい炭素数１〜５のアルキル基を表す。Ｘ２は水素、シクロアルキル基、ヘテロ環基、アリール基又は置換（骨格にカルボニル基、エーテル基等を含んでもよい）されていてもよい炭素数１〜５のアルキル基、を表す。複数のＲ１、Ｒ２、Ｒ３、Ｒ４、Ｒ５、Ｘ１は同じであっても異なっていてもよい。
Ｒ１、Ｒ２、Ｒ３、Ｒ４、Ｒ５、Ｘ１、Ｘ２におけるアルキル基及びアルキレン基の置換基としては、それぞれ独立に、アミノ基、ヒドロキシ基、アルコキシ基、シアノ基、カルボン酸基、スルホン酸基、ハロゲン等が挙げられる。
Ａｒにおける２価又は３価の芳香環としては、例えば、２価又は３価のベンゼン環が挙げられる。Ｘ２におけるアリール基としては、例えば、フェニル基、メチルベンジル基、ビニルベンジル基等が挙げられる。
【００３９】
式（Ａ−３）で表されるシランカップリング剤の具体例としては、例えば、Ｎ−（２−アミノエチル）−３−アミノプロピルメチルジエトキシシラン、Ｎ−（２−アミノエチル）−３−アミノプロピルトリエトキシシラン、Ｎ−（２−アミノエチル）−３−アミノイソブチルジメチルメトキシシラン、Ｎ−（２−アミノエチル）−３−アミノイソブチルメチルジメトキシシラン、Ｎ−（２−アミノエチル）−１１−アミノウンデシルトリメトキシシラン、３−アミノプロピルトリメトキシシラン、３−アミノプロピルトリエトキシシラン、Ｎ−フェニル−３−アミノプロピルトリメトキシシラン、（アミノエチルアミノエチル）フェニルトリエトキシシラン、メチルベンジルアミノエチルアミノプロピルトリメトキシシラン、ベンジルアミノエチルアミノプロピルトリエトキシシラン、３−ウレイドプロピルトリエトキシシラン、（アミノエチルアミノエチル）フェネチルトリメトキシシラン、（アミノエチルアミノメチル）フェネチルトリメトキシシラン、Ｎ−［２−［３−（トリメトキシシリル）プロピルアミノ］エチル］エチレンジアミン、３−アミノプロピルジエトキシメチルシラン、３−アミノプロピルジメトキシメチルシラン、３−アミノプロピルジメチルエトキシシラン、３−アミノプロピルジメチルメトキシシラン、トリメトキシ[２−（２−アミノエチル）−３−アミノプロピル]シラン、ジアミノメチルメチルジエトキシシラン、メチルアミノメチルメチルジエトキシシラン、ｐ−アミノフェニルトリメトキシシラン、Ｎ−メチルアミノプロピルトリエトキシシラン、Ｎ−メチルアミノプロピルメチルジエトキシシラン、（フェニルアミノメチル）メチルジエトキシシラン、アセトアミドプロピルトリメトキシシラン、およびこれらの加水分解物が挙げられる。
【００４０】
式（Ａ−３）以外のアミノ基を含むシランカップリング剤としては、例えば、Ｎ，Ｎ−ビス［３−（トリメトキシシリル）プロピル］エチレンジアミン、Ｎ，Ｎ’−ビス［３−（トリメトキシシリル）プロピル］エチレンジアミン、ビス[（３−トリエトキシシリル）プロピル]アミン、ピペラジニルプロピルメチルジメトキシシラン、ビス[３−（トリエトキシシリル）プロピル]ウレア、ビス（メチルジエトキシシリルプロピル）アミン、２，２−ジメトキシー１，６−ジアザ―２−シラシクロオクタン、３，５−ジアミノ−Ｎ−（４−（メトキシジメチルシリル）フェニル）ベンズアミド、３，５−ジアミノ−Ｎ−（４−（トリエトキシシリル）フェニル）ベンズアミド、５−（エトキシジメチルシリル）ベンゼン−１，３−ジアミン、およびこれらの加水分解物が挙げられる。
【００４１】
前述のアミノ基を有するシランカップリング剤は、１種を単独で用いてもよく、２種以上を組み合わせて用いてもよい。また、アミノ基を有するシランカップリング剤と、アミノ基を有しないシランカップリング剤とを組み合わせて用いてもよい。例えば、金属との密着性改善のためメルカプト基を有するシランカップリング剤を用いてもよい。
【００４２】
また、これらのシランカップリング剤から、シロキサン結合（Ｓｉ−Ｏ−Ｓｉ）を介して形成される重合体（シロキサン重合体）を用いてもよい。例えば、３−アミノプロピルトリメトキシシランの加水分解物からは、線形シロキサン構造を有する重合体、分岐状シロキサン構造を有する重合体、環状シロキサン構造を有する重合体、かご状シロキサン構造を有する重合体等が得られる。かご状シロキサン構造は、例えば、下記式（Ａ−１）で表される。
【００４３】
【化３】
2017086361.tif 000004
【００４４】
シロキサンジアミンとしては、例えば、下記式（Ａ−２）で表される化合物が挙げられる。なお、式（Ａ−２）中、ｉは０〜４の整数、ｊは１〜３の整数、Ｍｅはメチル基である。
【００４５】
【化４】
2017086361.tif 000005
【００４６】
また、シロキサンジアミンとしては、１，３−ビス（３−アミノプロピル）テトラメチルジシロキサン（式（Ａ−２）において、ｉ＝０、ｊ＝１）、１，３−ビス（２−アミノエチルアミノ）プロピルテトラメチルジシロキサン（式（Ａ−２）において、ｉ＝１、ｊ＝１）が挙げられる。
【００４７】
化合物（Ａ）は、アミノ基を有するため、後述の極性溶媒（Ｄ）に容易に溶解する。化合物（Ａ）中の１級窒素原子及び２級窒素原子の合計数と、シリコン原子の数との比率（１級窒素原子及び２級窒素原子の合計数／シリコン原子の数）が０．２以上５以下であると、溶解性の観点から好ましい。
【００４８】
極性溶媒（Ｄ）に容易に溶解する化合物（Ａ）を用いることで、シリコン基板などの親水性表面との親和性が高くなるため、平滑な膜を形成することができる。
【００４９】
より好ましい化合物（Ａ）としては、プラズマ耐性の観点より、Ｓｉに結合するメチル基などの非架橋性基がモル比で、（非架橋性基）／Ｓｉ＜２の関係を満たすことが好ましい。この関係を満たすことにより、形成される膜の架橋（Ｓｉ−Ｏ−Ｓｉ結合とアミド結合、イミド結合等との架橋）密度が向上し、プラズマに対してより強固な膜が形成されると推測される。
【００５０】
前述のように、化合物（Ａ）は、１級窒素原子及び２級窒素原子の少なくとも１つを含むカチオン性官能基を有する。ここで、化合物（Ａ）が１級窒素原子を含む場合には、化合物（Ａ）中の全窒素原子中に占める１級窒素原子の割合が２０モル％以上であることが好ましく、２５モル％以上であることがより好ましく、３０モル％以上であることが更に好ましい。また、化合物（Ａ）は、１級窒素原子を含み、かつ１級窒素原子以外の窒素原子（例えば、２級窒素原子、３級窒素原子）を含まないカチオン性官能基を有していてもよい。
【００５１】
また、化合物（Ａ）が２級窒素原子を含む場合には、化合物（Ａ）中の全窒素原子中に占める２級窒素原子の割合が５モル％以上５０モル％以下であることが好ましく、１０モル％以上４５モル％以下であることがより好ましい。
【００５２】
また、化合物（Ａ）は、１級窒素原子及び２級窒素原子のほかに、３級窒素原子を含んでいてよく、化合物（Ａ）が３級窒素原子を含む場合には、化合物（Ａ）中の全窒素原子中に占める３級窒素原子の割合が２０モル％以上５０モル％以下であることが好ましく、２５モル％以上４５モル％以下であることが好ましい。
【００５３】
本実施形態において、半導体用膜組成物中における化合物（Ａ）の含有量は、特に制限されないが、例えば、組成物全体に対して０．００１質量％以上２０質量％以下とすることができ、０．０１質量％以上２０質量％以下であることが好ましく、０．０４質量％以上２０質量％以下であることがより好ましい。
【００５４】
（架橋剤（Ｂ））
本実施形態に係る半導体用膜組成物は、分子内に−Ｃ（＝Ｏ）ＯＸ基（Ｘは、水素原子又は炭素数１以上６以下のアルキル基である）を３つ以上有し、３つ以上の−Ｃ（＝Ｏ）ＯＸ基（以下、「ＣＯＯＸ」とも称する。）のうち、１つ以上６つ以下が−Ｃ（＝Ｏ）ＯＨ基（以下、「ＣＯＯＨ」とも称する。）であり、重量平均分子量が２００以上６００以下である架橋剤（Ｂ）を含む。
【００５５】
架橋剤（Ｂ）は、分子内に−Ｃ（＝Ｏ）ＯＸ基（Ｘは、水素原子又は炭素数１以上６以下のアルキル基である。）を３つ以上有する化合物であるが、好ましくは、分子内に−Ｃ（＝Ｏ）ＯＸ基を３つ以上６つ以下有する化合物であり、より好ましくは、分子内に−Ｃ（＝Ｏ）ＯＸ基を３つ又は４つ有する化合物である。
【００５６】
架橋剤（Ｂ）において、−Ｃ（＝Ｏ）ＯＸ基中のＸとしては、水素原子又は炭素数１以上６以下のアルキル基が挙げられ、中でも、水素原子、メチル基、エチル基、プロピル基が好ましい。なお、−Ｃ（＝Ｏ）ＯＸ基中のＸは互いに同一であってもよく、異なっていてもよい。
【００５７】
架橋剤（Ｂ）は、分子内にＸが水素原子である−Ｃ（＝Ｏ）ＯＨ基を１つ以上６つ以下有する化合物であるが、好ましくは、分子内に−Ｃ（＝Ｏ）ＯＨ基を１つ以上４つ以下有する化合物であり、より好ましくは、分子内に−Ｃ（＝Ｏ）ＯＨ基を２つ以上４つ以下有する化合物であり、更に好ましくは、分子内に−Ｃ（＝Ｏ）ＯＨ基を２つ又は３つ有する化合物である。
【００５８】
架橋剤（Ｂ）は、重量平均分子量が２００以上６００以下の化合物である。好ましくは、２００以上４００以下の化合物である。
【００５９】
架橋剤（Ｂ）は、分子内に環構造を有することが好ましい。環構造としては、脂環構造、芳香環構造などが挙げられる。また、架橋剤（Ｂ）は、分子内に複数の環構造を有していてもよく、複数の環構造は、同じであっても異なっていてもよい。
【００６０】
脂環構造としては、例えば、炭素数３以上８以下の脂環構造、好ましくは炭素数４以上６以下の脂環構造が挙げられ、環構造内は飽和であっても不飽和であってもよい。より具体的には、脂環構造としては、シクロプロパン環、シクロブタン環、シクロペンタン環、シクロヘキサン環、シクロヘプタン環、シクロオクタン環などの飽和脂環構造；シクロプロペン環、シクロブテン環、シクロペンテン環、シクロヘキセン環、シクロヘプテン環、シクロオクテン環などの不飽和脂環構造が挙げられる。
【００６１】
芳香環構造としては、芳香族性を示す環構造であれば特に限定されず、例えば、ベンゼン環、ナフタレン環、アントラセン環、ペリレン環などのベンゼン系芳香環、ピリジン環、チオフェン環などの芳香族複素環、インデン環、アズレン環などの非ベンゼン系芳香環などが挙げられる。
【００６２】
架橋剤（Ｂ）が分子内に有する環構造としては、例えば、シクロブタン環、シクロペンタン環、シクロヘキサン環、ベンゼン環及びナフタレン環からなる群より選択される少なくとも１つが好ましく、半導体用膜組成物から得られる膜の耐熱性をより高める点から、ベンゼン環及びナフタレン環の少なくとも一方がより好ましい。
【００６３】
前述したように、架橋剤（Ｂ）は、分子内に複数の環構造を有していてもよく、環構造がベンゼンの場合、ビフェニル構造、ベンゾフェノン構造、ジフェニルエーテル構造などを有してもよい。
【００６４】
架橋剤（Ｂ）は、分子内にフッ素原子を有することが好ましく、分子内に１つ以上６つ以下のフッ素原子を有することがより好ましく、分子内に３つ以上６つ以下のフッ素原子を有することが更に好ましい。例えば、架橋剤（Ｂ）は、分子内にフルオロアルキル基を有していてもよく、具体的には、トリフルオロアルキル基又はヘキサフルオロイソプロピル基を有していてもよい。
【００６５】
さらに、架橋剤（Ｂ）としては、脂環カルボン酸、ベンゼンカルボン酸、ナフタレンカルボン酸、ジフタル酸、フッ化芳香環カルボン酸などのカルボン酸化合物；脂環カルボン酸エステル、ベンゼンカルボン酸エステル、ナフタレンカルボン酸エステル、ジフタル酸エステル、フッ化芳香環カルボン酸エステルなどのカルボン酸エステル化合物が挙げられる。なお、カルボン酸エステル化合物は、分子内にカルボキシ基（−Ｃ（＝Ｏ）ＯＨ基）を有し、かつ、３つ以上の−Ｃ（＝Ｏ）ＯＸ基において、少なくとも一つのＸが炭素数１以上６以下のアルキル基（すなわち、エステル結合を有する）である化合物である。本実施形態に係る半導体用膜組成物では、架橋剤（Ｂ）がカルボン酸エステル化合物であることにより、組成物中における化合物（Ａ）と架橋剤（Ｂ）との会合による凝集が抑制され、凝集体及びピットが少なくなり、かつ平滑性がより高い膜又は膜厚の大きな膜を得ること及び膜厚の調整が容易となる。
【００６６】
前記カルボン酸化合物としては、−Ｃ（＝Ｏ）ＯＨ基を４つ以下含む４価以下のカルボン酸化合物であることが好ましく、−Ｃ（＝Ｏ）ＯＨ基を３つ又は４つ含む３価又は４価のカルボン酸化合物であることがより好ましい。
【００６７】
前記カルボン酸エステル化合物としては、分子内にカルボキシ基（−Ｃ（＝Ｏ）ＯＨ基）を３つ以下含み、かつエステル結合を３つ以下含む化合物であることが好ましく、分子内にカルボキシ基を２つ以下含み、かつエステル結合を２つ以下含む化合物であることがより好ましい。
【００６８】
また、前記カルボン酸エステル化合物では、３つ以上の−Ｃ（＝Ｏ）ＯＸ基において、Ｘが炭素数１以上６以下のアルキル基である場合、Ｘは、メチル基、エチル基、プロピル基、ブチル基などが好ましいが、組成物中における化合物（Ａ）と架橋剤（Ｂ）との会合による凝集をより抑制する点から、エチル基又はプロピル基であることが好ましい。
【００６９】
前記カルボン酸化合物の具体例としては、これらに限定されないが、１，２，３，４−シクロブタンテトラカルボン酸、１，２，３，４−シクロペンタンテトラカルボン酸、１，３，５−シクロヘキサントリカルボン酸、１，２，４−シクロヘキサントリカルボン酸、１，２，４，５−シクロヘキサンテトラカルボン酸、１，２，３，４，５，６−シクロヘキサンヘキサカルボン酸等の脂環カルボン酸；１，２，４−ベンゼントリカルボン酸、１，３，５−ベンゼントリカルボン酸、ピロメリット酸、ベンゼンペンタカルボン酸、メリト酸等のベンゼンカルボン酸；１，４，５，８−ナフタレンテトラカルボン酸、２，３，６，７−ナフタレンテトラカルボン酸等のナフタレンカルボン酸；３，３’，５，５’−テトラカルボキシジフェニルメタン、ビフェニル−３，３’，５，５’−テトラカルボン酸、ビフェニル−３，４’，５−トリカルボン酸、ビフェニル−３，３’，４，４’−テトラカルボン酸、ベンゾフェノン−３，３’，４，４’−テトラカルボン酸、４，４’−オキシジフタル酸、３，４’−オキシジフタル酸、１，３−ビス（フタル酸）テトラメチルジシロキサン、４，４’−（エチン−１，２−ジニル）ジフタル酸（4,4'-(Ethyne-1,2-diyl)diphthalic acid）、４，４‘−（１，４−フェニレンビス（オキシ））ジフタル酸（4,4'-(1,4-phenylenebis(oxy))diphthalic acid）、４，４’−（[１，１’−ビフェニル]−４，４’−ジルビス（オキシ））ジフタル酸（4,4'-([1,1'-biphenyl]-4,4'-diylbis(oxy))diphthalic acid）、４，４’−（（オキシビス（４，１−フェニレン））ビス（オキシ））ジフタル酸（4,4'-((oxybis(4,1-phenylene))bis(oxy))diphthalic acid）等のジフタル酸；ペリレン−３，４，９，１０−テトラカルボン酸等のペリレンカルボン酸；アントラセン−２，３，６，７−テトラカルボン酸等のアントラセンカルボン酸；４，４’−（ヘキサフルオロイソプロピリデン）ジフタル酸、９，９−ビス（トリフルオロメチル）−９Ｈ−キサンテン−２，３，６，７−テトラカルボン酸、１，４−ジトリフルオロメチルピロメリット酸等のフッ化芳香環カルボン酸が挙げられる。
【００７０】
前記カルボン酸エステル化合物の具体例としては、前述のカルボン酸化合物の具体例における少なくとも１つのカルボキシ基がエステル基に置換された化合物が挙げられる。カルボン酸エステル化合物としては、例えば、下記一般式（Ｂ−１）〜（Ｂ−６）で表されるハーフエステル化された化合物が挙げられる。
【００７１】
【化５】
2017086361.tif 000006
【００７２】
一般式（Ｂ−１）〜（Ｂ−６）におけるＲは、炭素数１以上６以下のアルキル基であり、中でもメチル基、エチル基、プロピル基、ブチル基が好ましく、エチル基、プロピル基がより好ましい。
【００７３】
ハーフエステル化された化合物は、例えば、前述のカルボン酸化合物の無水物であるカルボン酸無水物を、アルコール溶媒に混合し、カルボン酸無水物を開環させて生成することが可能である。
【００７４】
本実施形態において、半導体用膜組成物中における架橋剤（Ｂ）の含有量は、特に制限されないが、例えば、化合物（Ａ）中の全窒素原子の数に対する架橋剤（Ｂ）中のカルボキシ基の数の比率（ＣＯＯＨ／Ｎ）は、０．１以上３．０以下であることが好ましく、０．３以上２．５以下であることがより好ましく、０．４以上２．２以下であることが更に好ましい。ＣＯＯＨ／Ｎが０．１以上３．０以下であることにより、半導体用膜組成物を用いることで、加熱処理後に化合物（Ａ）と架橋剤（Ｂ）との間にアミド、イミドなどの架橋構造を有し、耐熱性及び絶縁性により優れた膜を製造することができる。
【００７５】
化合物（Ａ）及び架橋剤（Ｂ）以外の成分としてさらに、後述の、重量平均分子量１万以上４０万以下の脂肪族アミン、及び、分子内に環構造を有する重量平均分子量９０以上６００以下のアミン化合物からなる群より選ばれる少なくとも１種を含む場合、これらに含まれる全窒素原子及び化合物（Ａ）に含まれる全窒素原子の合計数に対する、架橋剤（Ｂ）中のカルボキシ基の数の比率（ＣＯＯＨ／Ｎ）は、０．１以上３．０以下であることが好ましい。
【００７６】
（極性溶媒（Ｄ））
本実施形態に係る半導体用膜組成物は、極性溶媒（Ｄ）を含む。ここで、極性溶媒（Ｄ）とは室温における比誘電率が５以上である溶媒を指す。極性溶媒（Ｄ）としては、具体的には、水、重水などのプロトン性無機化合物；メタノール、エタノール、１−プロパノール、２−プロパノール、１−ブタノール、２−ブタノール、イソブチルアルコール、イソペンチルアルコール、シクロヘキサノール、エチレングリコール、プロピレングリコール、２−メトキシエタノール、２−エトキシエタノール、ベンジルアルコール、ジエチレングリコール、トリエチレングリコール、グリセリンなどのアルコール類；テトラヒドロフラン、ジメトキシエタンなどのエーテル類；フルフラール、アセトン、エチルメチルケトン、シクロヘキサンなどのアルデヒド・ケトン類；無水酢酸、酢酸エチル、酢酸ブチル、炭酸エチレン、炭酸プロピレン、ホルムアルデヒド、Ｎ−メチルホルムアミド、Ｎ，Ｎ−ジメチルホルムアミド、Ｎ−メチルアセトアミド、Ｎ，Ｎ−ジメチルアセトアミド、Ｎ−メチル-２-ピロリドン、ヘキサメチルリン酸アミドなどの酸誘導体；アセトニトリル、プロピロニトリルなどのニトリル類；ニトロメタン、ニトロベンゼンなどのニトロ化合物；ジメチルスルホキシドなどの硫黄化合物が挙げられる。極性溶媒（Ｄ）としては、プロトン性溶媒を含むことが好ましく、水を含むことがより好ましく、超純水を含むことが更に好ましい。
半導体用膜組成物中における極性溶媒（Ｄ）の含有量は、特に限定されないが、例えば、組成物全体に対して１．０質量％以上９９．９９８９６質量％以下であり、４０質量％以上９９．９９８９６質量％以下であることが好ましい。
【００７７】
（添加剤（Ｃ））
本実施形態に係る半導体用膜組成物は、前述の化合物（Ａ）、架橋剤（Ｂ）及び極性溶媒（Ｄ）のほかに添加剤（Ｃ）を含んでいてもよい。添加剤（Ｃ）としては、カルボキシ基を有する重量平均分子量４６以上１９５以下の酸（Ｃ−１）、窒素原子を有する重量平均分子量１７以上１２０以下の塩基（Ｃ−２）が挙げられる。
【００７８】
酸（Ｃ−１）は、カルボキシ基を有する重量平均分子量４６以上１９５以下の酸である。本実施形態に係る半導体用膜組成物は、添加剤（Ｃ）として酸（Ｃ−１）を含むことにより、化合物（Ａ）におけるアミノ基と酸（Ｃ−１）におけるカルボキシ基とがイオン結合を形成することで、化合物（Ａ）と架橋剤（Ｂ）との会合による凝集が抑制されると推測される。より詳細には、化合物（Ａ）におけるアミノ基に由来するアンモニウムイオンと酸（Ｃ−１）におけるカルボキシ基に由来するカルボキシラートイオンとの相互作用（例えば、静電相互作用）が、化合物（Ａ）におけるアミノ基に由来するアンモニウムイオンと架橋剤（Ｂ）におけるカルボキシ基に由来するカルボキシラートイオンとの相互作用よりも強いため、凝集が抑制されると推測される。なお、本発明は上記推測によって何ら限定されない。
【００７９】
酸（Ｃ−１）としては、カルボキシ基を有し、かつ重量平均分子量４６以上１９５以下の化合物であれば特に限定されず、モノカルボン酸化合物、ジカルボン酸化合物、オキシジカルボン酸化合物などが挙げられる。より具体的には、酸（Ｃ−１）としては、ギ酸、酢酸、マロン酸、シュウ酸、クエン酸、安息香酸、乳酸、グリコール酸、グリセリン酸、酪酸、メトキシ酢酸、エトキシ酢酸、フタル酸、テレフタル酸、ピコリン酸、サリチル酸、３，４，５−トリヒドロキシ安息香酸などが挙げられる。
【００８０】
本実施形態において、半導体用膜組成物中における酸（Ｃ−１）の含有量は、特に制限されないが、例えば、化合物（Ａ）中の全窒素原子の数に対する酸（Ｃ−１）中のカルボキシ基の数の比率（ＣＯＯＨ／Ｎ）が、０．０１以上１０以下であることが好ましく、０．０２以上６以下であることがより好ましく、０．５以上３以下が更に好ましい。
化合物（Ａ）及び架橋剤（Ｂ）以外の成分としてさらに、後述の、重量平均分子量１万以上４０万以下の脂肪族アミン、及び、分子内に環構造を有する重量平均分子量９０以上６００以下のアミン化合物からなる群より選ばれる少なくとも１種を含む場合、これらに含まれる全窒素原子と化合物（Ａ）に含まれる全窒素原子の合計数に対する、酸（Ｃ−１）中のカルボキシ基の数の比率（ＣＯＯＨ／Ｎ）が、０．０１以上１０以下であることが好ましい。
【００８１】
塩基（Ｃ−２）は、窒素原子を有する重量平均分子量１７以上１２０以下の塩基である。本実施形態に係る半導体用膜組成物は、添加剤（Ｃ）として塩基（Ｃ−２）を含むことにより、架橋剤（Ｂ）におけるカルボキシ基と塩基（Ｃ−２）におけるアミノ基とがイオン結合を形成することで、化合物（Ａ）と架橋剤（Ｂ）との会合による凝集が抑制されると推測される。より詳細には、架橋剤（Ｂ）におけるカルボキシ基に由来するカルボキシラートイオンと塩基（Ｃ−２）におけるアミノ基に由来するアンモニウムイオンとの相互作用が、化合物（Ａ）におけるアミノ基に由来するアンモニウムイオンと架橋剤（Ｂ）におけるカルボキシ基に由来するカルボキシラートイオンとの相互作用よりも強いため、凝集が抑制されると推測される。なお、本発明は上記推測によって何ら限定されない。
【００８２】
塩基（Ｃ−２）としては、窒素原子を有し、かつ重量平均分子量１７以上１２０以下の化合物であれば特に限定されず、モノアミン化合物、ジアミン化合物などが挙げられる。より具体的には、塩基（Ｃ−２）としては、アンモニア、エチルアミン、エタノールアミン、ジエチルアミン、トリエチルアミン、エチレンジアミン、Ｎ−アセチルエチレンジアミン、Ｎ−（２−アミノエチル）エタノールアミン、Ｎ−（２−アミノエチル）グリシンなどが挙げられる。
【００８３】
本実施形態において、半導体用膜組成物中における塩基（Ｃ−２）の含有量は、特に制限されないが、例えば、架橋剤（Ｂ）中のカルボキシ基の数に対する塩基（Ｃ−２）中の窒素原子の数の比率（Ｎ／ＣＯＯＨ）が、０．５以上５以下であることが好ましく、０．９以上３以下であることがより好ましい。
【００８４】
（その他の成分）
本実施形態に係る半導体用膜組成物は、ナトリウム及びカリウムの含有量がそれぞれ元素基準で１０質量ｐｐｂ以下であることが好ましい。ナトリウム又はカリウムの含有量がそれぞれ元素基準で１０質量ｐｐｂ以下であれば、トランジスタの動作不良など半導体装置の電気特性に不都合が発生することを抑制できる。
【００８５】
半導体用膜組成物は、さらに、重量平均分子量１万以上４０万以下の脂肪族アミン、及び、分子内に環構造を有する重量平均分子量９０以上６００以下のアミン化合物からなる群より選ばれる少なくとも１種を含んでもよい。
重量平均分子量１万以上４０万以下の脂肪族アミンとしては、１級窒素原子及び２級窒素原子の少なくとも１つを含むカチオン性官能基を有することが好ましい。また、重量平均分子量１万以上４０万以下の脂肪族アミンの具体例としては、エチレンイミン、プロピレンイミン、ブチレンイミン、ペンチレンイミン、ヘキシレンイミン、ヘプチレンイミン、オクチレンイミン、トリメチレンイミン、テトラメチレンイミン、ペンタメチレンイミン、ヘキサメチレンイミン、オクタメチレンイミンなどのアルキレンイミンの重合体であるポリアルキレンイミン；ポリアリルアミン；ポリアクリルアミドが挙げられる。
【００８６】
ポリエチレンイミン（ＰＥＩ）は、特公昭４３−８８２８号公報、特公昭４９−３３１２０号公報、特開２００１−２１２３９５８号公報、国際公開第２０１０／１３７７１１号パンフレット等に記載の公知の方法によって、製造することができる。ポリエチレンイミン以外のポリアルキレンイミンについても、ポリエチレンイミンと同様の方法により製造できる。
【００８７】
重量平均分子量１万以上４０万以下の脂肪族アミンとしては、上述したポリアルキレンイミンの誘導体（ポリアルキレンイミン誘導体；特に好ましくはポリエチレンイミン誘導体）であることもまた好ましい。ポリアルキレンイミン誘導体としては、上記ポリアルキレンイミンを用いて製造可能な化合物であれば特に制限はない。具体的には、ポリアルキレンイミンにアルキル基（好ましくは炭素数１〜１０のアルキル基）、アリール基を導入したポリアルキレンイミン誘導体、ポリアルキレンイミンに水酸基等の架橋性基を導入して得られるポリアルキレンイミン誘導体等を挙げることができる。
これらのポリアルキレンイミン誘導体は、上記ポリアルキレンイミンを用いて通常行われる方法により製造することができる。具体的には例えば、特開平６―０１６８０９号公報等に記載の方法に準拠して製造することができる。
【００８８】
また、ポリアルキレンイミン誘導体としては、ポリアルキレンイミンに対してカチオン性官能基含有モノマーを反応させることにより、ポリアルキレンイミンの分岐度を向上させて得られた高分岐型のポリアルキレンイミンも好ましい。
高分岐型のポリアルキレンイミンを得る方法としては、例えば、骨格中に複数の２級窒素原子を有するポリアルキレンイミンに対してカチオン性官能基含有モノマーを反応させ、前記複数の２級窒素原子のうちの少なくとも１部をカチオン性官能基含有モノマーによって置換する方法、末端に複数の１級窒素原子を有するポリアルキレンイミンに対してカチオン性官能基含有モノマーを反応させ、前記複数の１級窒素原子のうちの少なくとも１部をカチオン性官能基含有モノマーによって置換する方法等が挙げられる。
分岐度を向上するために導入されるカチオン性官能基としては、アミノエチル基、アミノプロピル基、ジアミノプロピル基、アミノブチル基、ジアミノブチル基、トリアミノブチル基等を挙げることができるが、カチオン性官能基当量を小さくしカチオン性官能基密度を大きくする観点から、アミノエチル基が好ましい。
【００８９】
重量平均分子量１万以上４０万以下の脂肪族アミンは、１級窒素原子及び２級窒素原子の少なくとも１つを含むカチオン性官能基を有することが好ましい。ここで、脂肪族アミンが１級窒素原子を含む場合には、脂肪族アミン中の全窒素原子中に占める１級窒素原子の割合が２０モル％以上であることが好ましく、２５モル％以上であることがより好ましく、３０モル％以上であることが更に好ましい。また、脂肪族アミンは、１級窒素原子を含み、かつ１級窒素原子以外の窒素原子（例えば、２級窒素原子、３級窒素原子）を含まないカチオン性官能基を有していてもよい。
【００９０】
また、脂肪族アミンが２級窒素原子を含む場合には、脂肪族アミン中の全窒素原子中に占める２級窒素原子の割合が５モル％以上５０モル％以下であることが好ましく、１０モル％以上４５モル％以下であることがより好ましい。
【００９１】
また、脂肪族アミンは、１級窒素原子及び２級窒素原子のほかに、３級窒素原子を含んでいてよく、脂肪族アミンが３級窒素原子を含む場合には、脂肪族アミン中の全窒素原子中に占める３級窒素原子の割合が２０モル％以上５０モル％以下であることが好ましく、２５モル％以上４５モル％以下であることが好ましい。
【００９２】
また、前記ポリエチレンイミン及びその誘導体は、市販のものであってもよい。例えば、（株）日本触媒、ＢＡＳＦ社、ＭＰ−Ｂｉｏｍｅｄｉｃａｌｓ社等から市販されているポリエチレンイミン及びその誘導体から、適宜選択して用いることもできる。
【００９３】
分子内に環構造を有する重量平均分子量９０以上６００以下のアミン化合物としては、脂環式アミン、芳香環アミン、複素環（ヘテロ環）アミン等が挙げられる。分子内に複数の環構造を有していてもよく、複数の環構造は、同じであっても異なっていてもよい。環構造を有するアミン化合物としては、熱的に、より安定な化合物が得られ易いため、芳香環を有する化合物がより好ましい。
【００９４】
また、分子内に環構造を有する重量平均分子量９０以上６００以下のアミン化合物としては、架橋剤（Ｂ）とともにイミド、イミドアミド、アミドなどの熱架橋構造を形成し易く、耐熱性を高めることができる点から、１級アミノ基を有する化合物が好ましい。更に、前述のアミン化合物としては、架橋剤（Ｂ）とともにイミド、イミドアミド、アミドなどの熱架橋構造の数を多くし易く、耐熱性をより高めることができる点から、１級アミノ基を２つ有するジアミン化合物、１級アミノ基を３つ有するトリアミン化合物等が好ましい。
【００９５】
脂環式アミンとしては、例えば、シクロヘキシルアミン、ジメチルアミノシクロヘキサンなどが挙げられる。
芳香環アミンとしては、例えば、ジアミノジフェニルエーテル、キシレンジアミン（好ましくはパラキシレンジアミン）、ジアミノベンゼン、ジアミノトルエン、メチレンジアニリン、ジメチルジアミノビフェニル、ビス（トリフルオロメチル）ジアミノビフェニル、ジアミノベンゾフェノン、ジアミノベンズアニリド、ビス（アミノフェニル）フルオレン、ビス（アミノフェノキシ）ベンゼン、ビス（アミノフェノキシ）ビフェニル、ジカルボキシジアミノジフェニルメタン、ジアミノレゾルシン、ジヒドロキシベンジジン、ジアミノベンジジン、１，３，５−トリアミノフェノキシベンゼン、２，２’−ジメチルベンジジン、トリス（４−アミノフェニル）アミンなどが挙げられる。
複素環アミンの複素環としては、ヘテロ原子として硫黄原子を含む複素環（例えば、チオフェン環）、又は、ヘテロ原子として窒素原子を含む複素環（例えば、ピロール環、ピロリジン環、ピラゾール環、イミダゾール環、トリアゾール環等の５員環；イソシアヌル環、ピリジン環、ピリダジン環、ピリミジン環、ピラジン環、ピペリジン環、ピペラジン環、トリアジン環等の６員環；インドール環、インドリン環、キノリン環、アクリジン環、ナフチリジン環、キナゾリン環、プリン環、キノキサリン環等の縮合環等）などが挙げられる。
例えば、窒素を含有する複素環を有する複素環アミンとしては、メラミン、アンメリン、メラム、メレム、トリス（４−アミノフェニル）アミンなどが挙げられる。
更に、複素環と芳香環の両方を有するアミン化合物としては、Ｎ２，Ｎ４，Ｎ６−トリス（４−アミノフェニル）―１，３，５−トリアジン−２，４，６−トリアミンなどが挙げられる。
【００９６】
本実施形態に係る半導体用膜組成物について、プラズマエッチング耐性の選択性が求められる場合（例えばギャップフィル材料、埋め込み絶縁膜用途）、一般式（Ｉ）で表される金属アルコキシドを含有させてもよい。
Ｒ１ｎＭ（ＯＲ２）ｍ−ｎ・・・（Ｉ）（式中、Ｒ１は非加水分解性基、Ｒ２は炭素数１〜６のアルキル基であり、ＭはＴｉ、Ａｌ、Ｚｒ、Ｓｒ、Ｂａ、Ｚｎ、Ｂ、Ｇａ、Ｙ、Ｇｅ、Ｐｂ、Ｐ、Ｓｂ、Ｖ、Ｔａ、Ｗ、Ｌａ、Ｎｄ及びＩｎの金属原子群から選ばれる少なくとも１種の金属原子を示し、ｍは金属原子Ｍの価数で、３又は４であり、ｎは、ｍが４の場合は０〜２の整数、ｍが３の場合は０又は１であり、Ｒ１が複数ある場合、各Ｒ１は互いに同一であっても異なっていてもよく、ＯＲ２が複数ある場合、各ＯＲ２は互いに同一であっても異なっていてもよい。）
【００９７】
本実施形態に係る半導体用膜組成物から製造された膜に絶縁性が求められる場合（例えばシリコン貫通ビア用絶縁膜用途、埋め込み絶縁膜用途）において、絶縁性又は機械強度改善の為、テトラエトキシシラン、テトラメトキシシラン、ビストリエトキシシリルエタン、ビストリエトキシシリルメタン、ビス（メチルジエトキシシリル）エタン、１，１，３，３，５，５−ヘキサエトキシ―１，３，５−トリシラシクロヘキサン、１，３，５，７−テトラメチル―１，３，５，７−テトラヒドロキシルシクロシロキサン、１，１，４，４−テトラメチル−１，４−ジエトキシジシルエチレン、１，３，５−トリメチル−１，３，５−トリメチル−１，３，５−トリエトキシ−１，３，５−トリシラシクロヘキサンを混合させてもよい。更に、絶縁膜の疎水性改善の為にメチルトリエトキシシラン、ジメチルジエトキシシラン、トリメチルエトキシシラン等を混合させてもよい。これらの化合物はエッチング選択性の制御の為に混合させてもよい。
【００９８】
本実施形態に係る半導体用膜組成物は、極性溶媒（Ｄ）以外の溶媒を含んでいてもよく、例えば、ノルマルヘキサンなどが挙げられる。
【００９９】
また、本実施形態に係る半導体用膜組成物は、例えば電気特性改善のために、フタル酸、安息香酸など、又はこれらの誘導体を含有してもよい。
また、本実施形態に係る半導体用膜組成物は、例えば銅の腐食を抑制するため、ベンゾトリアゾール又はその誘導体を含有していてもよい。
【０１００】
本実施形態に係る半導体用膜組成物のｐＨとしては、特に限定されないが、２．０以上１２．０以下であることが好ましい。
【０１０１】
〔半導体用膜組成物の製造方法〕
以下、本発明の一実施形態に係る半導体用膜組成物の製造方法について説明する。本実施形態に係る半導体用膜組成物の製造方法は、化合物（Ａ）と、架橋剤（Ｂ）と、を混合する混合工程を含む。なお、前述のように、半導体用膜組成物は、極性溶媒（Ｄ）を含んでいるが、半導体用膜組成物を製造する任意のタイミングにて、極性溶媒（Ｄ）を、化合物（Ａ）、架橋剤（Ｂ）、及び化合物（Ａ）と架橋剤（Ｂ）との混合物に添加してもよい。また、その他の成分を添加するタイミングも特に限定されない。
【０１０２】
本実施形態に係る半導体用膜組成物の製造方法では、さらに、カルボキシ基を有する重量平均分子量４６以上１９５以下の酸（Ｃ−１）及び窒素原子を有する重量平均分子量１７以上１２０以下の塩基（Ｃ−２）からなる群より選ばれる少なくとも１種の添加剤（Ｃ）を、混合工程にて化合物（Ａ）又は架橋剤（Ｂ）に添加してもよい。なお、添加剤（Ｃ）を添加するタイミングは特に限定されない。
【０１０３】
また、添加剤（Ｃ）として酸（Ｃ−１）を添加する場合、混合工程は、酸（Ｃ−１）と化合物（Ａ）との混合物と、架橋剤（Ｂ）と、を混合する工程であることが好ましい。すなわち、化合物（Ａ）と架橋剤（Ｂ）とを混合する前に、化合物（Ａ）と酸（Ｃ−１）とを予め混合しておくことが好ましい。これにより、化合物（Ａ）と架橋剤（Ｂ）とを混合した際に、組成物の白濁及びゲル化（ゲル化すると組成物の透明化に時間がかかる場合があり、好ましくない）を好適に抑制することができる。
【０１０４】
また、添加剤（Ｃ）として塩基（Ｃ−２）を添加する場合、混合工程は、塩基（Ｃ−２）と架橋剤（Ｂ）との混合物と、化合物（Ａ）と、を混合する工程であることが好ましい。すなわち、化合物（Ａ）と架橋剤（Ｂ）とを混合する前に、架橋剤（Ｂ）と塩基（Ｃ−２）とを予め混合しておくことが好ましい。これにより、化合物（Ａ）と架橋剤（Ｂ）とを混合した際に、組成物の白濁及びゲル化（ゲル化すると組成物の透明化に時間がかかる場合があり、好ましくない）を好適に抑制することができる。
【０１０５】
〔半導体用部材の製造方法〕
以下、本実施形態に係る半導体用部材の製造方法について説明する。本実施形態に係る半導体用部材の製造方法は、半導体用膜組成物を基板に付与する付与工程と、半導体用膜組成物が付与された基板を温度２５０℃以上４２５℃以下の条件で加熱する加熱工程を有する。
【０１０６】
＜付与工程＞
本実施形態における付与工程は、半導体用膜組成物を基板に付与する工程である。
基板としては、シリコン基板等の半導体基板、ガラス基板、石英基板、ステンレス基板、プラスチック基板等が挙げられる。基板の形状も特に制限されず、板状、皿状等のいずれであってもよい。例えば、シリコン基板としては、層間絶縁層（Ｌｏｗ−ｋ膜）が形成されたシリコン基板であってもよく、また、シリコン基板には、微細な溝（凹部）、微細な貫通孔などが形成されていてもよい。
【０１０７】
本実施形態における付与工程において、半導体用膜組成物を付与する方法としては特に制限はなく、通常用いられる方法を用いることができる。
通常用いられる方法としては、例えば、ディッピング法、スプレー法、スピンコート法、バーコード法などが挙げられる。例えば、ミクロンサイズの膜厚を有する膜を形成する場合、バーコード法を用いることが好ましく、ナノサイズ（数ｎｍ〜数百ｎｍ）の膜厚を有する膜を形成する場合、スピンコート法を用いることが好ましい。
【０１０８】
例えば、スピンコート法による半導体用膜組成物の付与方法としては特に限定はなく、例えば、基板をスピンコーターで回転させながら、基板の表面に半導体用膜組成物を滴下し、次いで基板の回転数を上げて乾燥させる方法を用いることができる。
スピンコート法による半導体用膜組成物の付与方法において、基板の回転数、半導体用膜組成物の滴下量及び滴下時間、乾燥時の基板の回転数などの諸条件については特に制限はなく、形成する膜の厚さなどを考慮しながら適宜調整できる。
【０１０９】
＜乾燥工程＞
本実施形態に係る製造方法は、後述する加熱工程の前に、半導体用膜組成物が付与された基板を、温度８０℃以上２５０℃以下の条件で乾燥する乾燥工程を有していてもよい。なお、前記温度は、基板の半導体用膜組成物が付与された面の温度を指す。
上記温度は、９０℃以上２００℃以下がより好ましく、１００℃以上１５０℃以下がより好ましい。
【０１１０】
本工程における乾燥は通常の方法によって行うことができるが、例えばホットプレートを用いて行うことができる。
本工程における乾燥を行う雰囲気には特に制限はなく、例えば、大気雰囲気下で行ってもよいし、不活性ガス（窒素ガス、アルゴンガス、ヘリウムガス等）雰囲気下で行なってもよい。
【０１１１】
乾燥時間については特に制限はないが、３００秒以下が好ましく、２００秒以下がより好ましく、１２０秒以下が更に好ましく、８０秒以下が特に好ましい。
乾燥時間の下限には特に制限はないが、下限は、例えば１０秒（好ましくは２０秒、より好ましくは３０秒）とすることができる。
【０１１２】
＜洗浄工程＞
本実施形態に係る製造方法は、後述する加熱工程の前に、基板に付与された余分な半導体用膜組成物を除去するために、半導体用膜組成物が付与された基板を水等で洗浄する洗浄工程を有していてもよい。また、本実施形態に係る製造方法が、前述の乾燥工程を有する場合、乾燥工程の後に、洗浄工程を行うことが好ましい。
【０１１３】
＜加熱工程＞
本実施形態に係る製造方法は、更に、半導体用膜組成物が付与された基板を、温度２００℃以上４２５℃以下の条件で加熱する加熱工程を有する。
なお、前記温度は、基板の半導体用膜組成物が付与された面の温度を指す。
この加熱工程を有することにより、化合物（Ａ）と架橋剤（Ｂ）とが加熱により反応して反応物が得られ、その反応物を含む膜が形成される。
前記温度は、２５０℃以上４００℃以下が好ましく、３００℃以上４００℃以下がより好ましい。
【０１１４】
また、加熱工程における加熱が行なわれる圧力には特に制限はないが、絶対圧１７Ｐａ超大気圧以下が好ましい。
前記絶対圧は、１０００Ｐａ以上大気圧以下がより好ましく、５０００Ｐａ以上大気圧以下が更に好ましく、１００００Ｐａ以上大気圧以下が特に好ましい。
【０１１５】
加熱工程における加熱は、炉又はホットプレートを用いた通常の方法により行うことができる。炉としては、例えば、アペックス社製のＳＰＸ−１１２０、光洋サーモシステム（株）製のＶＦ−１０００ＬＰ等を用いることができる。
また、本工程における加熱は、大気雰囲気下で行なってもよく、不活性ガス（窒素ガス、アルゴンガス、ヘリウムガス等）雰囲気下で行なってもよい。
【０１１６】
加熱工程における加熱時間については特に制限はないが、例えば１時間以下であり、３０分間以下が好ましく、１０分間以下がより好ましく、５分間以下が特に好ましい。加熱の時間の下限には特に制限はないが、例えば０．１分間とすることができる。
【０１１７】
加熱工程時間を短縮させる目的で、基板の半導体用膜組成物が付与された面に紫外線照射を行ってもよい。紫外線としては波長１７０ｎｍ〜２３０ｎｍの紫外光、波長２２２ｎｍエキシマ光、波長１７２ｎｍエキシマ光などが好ましい。また不活性ガス雰囲気下で紫外線照射を行うことが好ましい。
【０１１８】
＜半導体用部材の例＞
半導体用部材の例としては、基板に形成された凹部にギャップフィル材料（埋め込み平坦化膜）が充填された半導体用部材、基板に形成された凹部に絶縁材料（埋め込み絶縁膜）が充填された半導体用部材、多孔質材料などの低誘電率材料を含む基板と金属との間に絶縁性、密着性、ポアシール性などを有するバリア材料（バリア膜）が設けられた半導体用部材、シリコン貫通ビア基板のビア側壁において、金属とシリコン基板との間又は金属と絶縁膜との間に設けられ、密着性、絶縁性を有する絶縁膜（シリコン貫通ビア用絶縁膜）が設けられた半導体用部材、反転レジスト形成用の半導体用部材などが挙げられる。
【０１１９】
基板に形成された凹部に埋め込み平坦化膜が充填された半導体用部材では、埋め込み平坦化膜の厚さは、例えば、３０ｎｍ以上２００ｎｍ以下であり、好ましくは５０ｎｍ以上１５０ｎｍ以下である。
なお、この半導体用部材は、銅多層配線をデュアルダマシンプロセスにて形成する際、例えばビアファーストプロセスにおいて、ビアに埋め込み平坦化膜が設けられた部材として用いることができる。
また、凹部の幅が狭く、アスペクト比（深さ／幅）の大きな溝に埋め込み平坦化膜を形成する場合には、溝への充填性を高める点から、本実施形態に係る半導体用膜組成物を凹部に付与（好ましくは、スピンコート法により付与）して埋め込み平坦化膜を形成することが好ましい。
【０１２０】
基板に形成された凹部に埋め込み絶縁膜が充填された半導体用部材では、埋め込み絶縁膜の厚さは、例えば、３０ｎｍ以上２００ｎｍ以下であり、好ましくは５０ｎｍ以上１５０ｎｍ以下である。
なお、この半導体用部材としては、例えば、絶縁性を有する埋め込み絶縁膜をシリコン基板の溝に設けて素子分離領域を形成する手法（ＳＴＩ：シャロートレンチアイソレーション）を用いた部材、絶縁性を有する埋め込み絶縁膜を予め形成されたＭＯＳＦＥＴ（metal-oxide-semiconductor field-effect transistor）などのスイッチング素子間に設けた部材、絶縁性を有する埋め込み絶縁膜をＭＯＳＦＥＴ上にプリメタル絶縁膜（ＰＭＤ）として設けた部材、絶縁性を有する埋め込み絶縁膜を予め形成された最下層配線（Ｗ、Ｔｉ／ＴｉＮ／ＡｌＣｕ／ＴｉＮなど）の間に設けた部材、絶縁性を有する埋め込み絶縁膜を最下層配線上にインターメタル絶縁膜（ＩＭＤ）として設けた部材、絶縁性を有する埋め込み絶縁膜を予め形成された銅配線間の溝に配線層間絶縁膜（ＩＬＤ）として設けた部材などが挙げられる。
また、凹部の幅が狭く、アスペクト比（深さ／幅）の大きな溝に埋め込み絶縁膜を形成する場合には、溝への充填性を高める点から、本実施形態に係る半導体用膜組成物を凹部に付与（好ましくは、スピンコート法により付与）して埋め込み絶縁膜を形成することが好ましい。
【０１２１】
多孔質材料などの低誘電率材料を含む基板と金属との間に、絶縁性、密着性、ポアシール性などを有するバリア膜が設けられた半導体用部材では、バリア膜の厚さは、例えば、０．５ｎｍ以上１５ｎｍ以下であり、好ましくは１．５ｎｍ以上１２ｎｍ以下である。この半導体用部材は、例えば、基板に形成された貫通孔の壁面と、貫通孔に配置された金属と、の間に密着層となるバリア膜が設けられた部材であってもよい。
【０１２２】
シリコン貫通ビア基板のビア側壁において金属とシリコン基板との間にシリコン貫通ビア用絶縁膜が設けられた半導体用部材では、シリコン貫通ビア絶縁膜の厚さは、例えば、１００ｎｍ以上５μｍ以下であり、好ましくは５００ｎｍ以上２μｍ以下である。
【０１２３】
シリコン貫通ビア基板のビア側壁において金属と絶縁膜との間にシリコン貫通ビア用絶縁膜が設けられた半導体用部材では、シリコン貫通ビア絶縁膜の厚さは、例えば、０．５ｎｍ〜１００ｎｍであり、好ましくは１ｎｍ〜３０ｎｍである。
【０１２４】
〔半導体用工程材の製造方法〕
以下、本実施形態に係る半導体用工程材の製造方法について説明する。本実施形態に係る半導体用工程材の製造方法は、半導体用膜組成物を基板に付与する付与工程と、半導体用膜組成物が付与された基板を温度２５０℃以上４２５℃以下の条件で加熱する加熱工程を有する。
なお、半導体用工程材の製造方法の各工程は、前述の半導体用部材の製造方法の各工程と同様であるため、その説明を省略する。
【０１２５】
半導体用工程材としては、半導体装置の製造工程にて一時的に形成され、後工程にて除去される犠牲膜などが挙げられる。
【０１２６】
〔半導体装置〕
以下、本実施形態に係る半導体装置について説明する。
本実施形態に係る半導体装置は、基板と、１級窒素原子及び２級窒素原子の少なくとも１つを含むカチオン性官能基とＳｉ−Ｏ結合とを有する重量平均分子量が１３０以上１００００以下である化合物（Ａ）と、分子内に−Ｃ（＝Ｏ）ＯＸ基（Ｘは、水素原子又は炭素数１以上６以下のアルキル基である）を３つ以上有し、３つ以上の−Ｃ（＝Ｏ）ＯＸ基のうち、１つ以上６つ以下が−Ｃ（＝Ｏ）ＯＨ基であり、重量平均分子量が２００以上６００以下である架橋剤（Ｂ）との反応物を備える。化合物（Ａ）と架橋剤（Ｂ）との反応物は、平滑性が高く、膜厚方向における組成の均一性に優れる。
化合物（Ａ）と架橋剤（Ｂ）との反応物は、アミド結合及びイミド結合の少なくとも一方を有することが好ましい。
【実施例】
【０１２７】
以下、本発明を実施例により具体的に説明するが、本発明はこれらの実施例に限定されるものではない。
以下において、溶媒が示されていないものは水を使用した。
以下において、「水」としては、超純水（Ｍｉｌｌｉｐｏｒｅ社製Ｍｉｌｌｉ−Ｑ水、抵抗１８ＭΩ・ｃｍ（２５℃）以下）を使用した。【０１２８】
実施例Ａ１〜実施例Ｃ１の半導体用膜組成物を調製した。詳細は以下に示す通りである。
なお、化合物（Ａ）の溶液、架橋剤（Ｂ）の溶液、架橋剤（Ｂ）に塩基（Ｃ−２）を加えた溶液をそれぞれ混合するときは、混合する各溶液に沈殿物がないことを確認してから混合した。【０１２９】
〔実施例Ａ１〜Ａ８〕
本実施例で用いる３−アミノプロピルトリエトキシシラン（3APTES；(3-Aminopropyl)triethoxysilane）として、３−アミノプロピルトリエトキシシラン２５ｇを水２５ｇに滴下し、５０質量％となるように溶解後、室温で一晩静置した後に、プロトンＮＭＲスペクトルでアルコキシシランが加水分解されたことを確認した。次いで、表１に示す濃度となるように3APTES水溶液を調製した。
また、架橋剤（Ｂ）として、１，３，５−ベンゼントリカルボン酸（135BTC）、１，２，４−ベンゼントリカルボン酸（124BTC；1,2,4-Benzenetricarboxylic acid）、ピロメリット酸（PMA；Pyromellitic acid）、エチルハーフエステルピロメリット酸（ehePMA；ethyl half ester PMA）、１−プロピルハーフエステル１，２，４−ベンゼントリカルボン酸（1Prhe124BTC；1-propyl half ester 124BTC）を準備した。
ehePMAは、エタノールにピロメリット酸二無水物を加えて、５０℃に加熱したウォーターバスで３時間３０分加熱し、ピロメリット酸二無水物粉末を完全に溶解させることにより製造した。プロトンＮＭＲにより、製造されたehePMAにエステル基が形成されていることを確認した。
1Prhe124BTCは、１−プロパノールに124BTC無水物を加えて、室温で撹拌し、124BTC無水物粉末を完全に溶解させることにより製造した。プロトンＮＭＲにより、製造された1Prhe124BTCにエステル基が形成されていることを確認した。【０１３０】
実施例Ａ１、Ａ３、Ａ５、Ａ７、Ａ８では、架橋剤（Ｂ）に塩基（Ｃ−２）を加えることなく、表１に示す濃度である架橋剤（Ｂ）のエタノール(EtOH)溶液、水溶液又は１−プロパノール(1PrOH)溶液を調製し、架橋剤（Ｂ）の溶液を化合物（Ａ）中の全窒素原子の数に対する架橋剤（Ｂ）中のカルボキシ基の数の比率（ＣＯＯＨ／Ｎ）が１〜２（表１の「実施したＣＯＯＨ／Ｎの範囲」）になるまで3APTES水溶液に滴下した。【０１３１】
実施例Ａ２、Ａ４、Ａ６では、架橋剤（Ｂ）である135BTC、124BTC又はPMAに塩基（Ｃ−２）であるアンモニアを、架橋剤（Ｂ）中のカルボキシ基の数に対する塩基（Ｃ−２）中の窒素原子の数の比率(Ｎ／ＣＯＯＨ)が１．５になるまで添加し、その後135BTC、124BTC又はPMAの水溶液（９．５質量％）を調製した。次いで、135BTC、124BTC又はPMAの水溶液を、化合物（Ａ）中の全窒素原子の数に対する架橋剤（Ｂ）中のカルボキシ基の数の比率（ＣＯＯＨ／Ｎ）が１〜２（表１の「実施したＣＯＯＨ／Ｎの範囲」）になるまで3APTES水溶液に滴下した。【０１３２】
実施例Ａ１〜Ａ８にて3APTES水溶液に架橋剤（Ｂ）の溶液を滴下する際、架橋剤（Ｂ）の溶液が滴下された溶液が白濁する（凝集する）ときの架橋剤（Ｂ）の滴下量を、前述の化合物（Ａ）中の全窒素原子の数に対する架橋剤（Ｂ）中のカルボキシ基の数の比率（ＣＯＯＨ／Ｎ）を求めることで評価した。結果を表１の「組成物が透明であるＣＯＯＨ／Ｎの範囲」に示す。
なお、溶液が白濁しているか否かは、目視により確認した。【０１３３】
〔実施例Ｂ１〜Ｂ５〕
本実施例で用いる３−アミノプロピルトリメトキシシラン（3APTS；(3-Aminopropyl)trimethoxysilane）として、３−アミノプロピルトリメトキシシラン２５ｇを水２５ｇに滴下して５０質量％となるように溶解後、室温で一晩静置した後にプロトンＮＭＲスペクトルでアルコキシシランが加水分解されたことを確認した。次いで、表１に示す濃度となるように3APTS水溶液を調製した。なお、3APTS水溶液中では、３−アミノプロピルトリメトキシシランの加水分解物又はそれらのシロキサン重合体が存在しうる。
また、架橋剤（Ｂ）として、135BTC、ehePMA、エチルハーフエステル１，２，４−ベンゼントリカルボン酸（ehe124BTC；ethyl half ester 124BTC）を準備した。
ehe124BTCは、エタノールに124BTC無水物を加えて、室温で撹拌し、124BTC無水物粉末を完全に溶解させることにより製造した。プロトンＮＭＲにより、製造されたehe124BTCにエステル基が形成されていることを確認した。【０１３４】
実施例Ｂ１、Ｂ４、Ｂ５では、架橋剤（Ｂ）に塩基（Ｃ−２）を加えることなく、表１に示す濃度である架橋剤（Ｂ）のエタノール溶液を調製し、架橋剤（Ｂ）のエタノール溶液を、化合物（Ａ）中の全窒素原子の数に対する架橋剤（Ｂ）中のカルボキシ基の数の比率（ＣＯＯＨ／Ｎ）が１になるまで3APTS水溶液に滴下した。【０１３５】
実施例Ｂ２、Ｂ３では、架橋剤（Ｂ）である135BTCに塩基（Ｃ−２）であるアンモニアを、架橋剤（Ｂ）中のカルボキシ基の数に対する塩基（Ｃ−２）中の窒素原子の数の比率（Ｎ／ＣＯＯＨ）が２．０になるまで添加し、その後135BTC水溶液（１０．１質量％）を調製した。次いで、135BTC水溶液を、化合物（Ａ）中の全窒素原子の数に対する架橋剤（Ｂ）中のカルボキシ基の数の比率（ＣＯＯＨ／Ｎ）が１になるまで3APTS水溶液に滴下した。【０１３６】
実施例Ｂ１〜Ｂ５にて3APTS水溶液に架橋剤（Ｂ）の溶液を滴下する際、架橋剤（Ｂ）の溶液が滴下された溶液が白濁する（凝集する）ときの架橋剤（Ｂ）の滴下量を前述の、化合物（Ａ）中の全窒素原子の数に対する架橋剤（Ｂ）中のカルボキシ基の数の比率（ＣＯＯＨ／Ｎ）を求めることで評価した。結果を表１の「組成物が透明であるＣＯＯＨ／Ｎの範囲」に示す。
なお、溶液が白濁しているかどうかは、目視により確認した。【０１３７】
〔実施例Ｃ１〕
１，３−ビス（３−アミノプロピル）−テトラメチルジシロキサン（BATDS；1,3-bis(3-aminopropyl)-tetramethyldisiloxane、化合物（Ａ）に対応）を混合溶媒（エタノール／水＝０．２４、質量基準））に溶解させ、BATDS溶液（２質量％）を準備し、135BTCエタノール溶液（９．５質量％）を準備した。
次いで、BATDS水溶液（２質量％）に、135BTCエタノール溶液を、化合物（Ａ）中の全窒素原子の数に対する架橋剤（Ｂ）中のカルボキシ基の数の比率（ＣＯＯＨ／Ｎ）が１になるまで滴下し、半導体用膜組成物を調製した。【０１３８】
実施例Ｃ１にてBATDS水溶液に135BTCエタノール溶液を滴下する際、135BTCエタノール溶液が滴下された溶液が白濁する（凝集する）ときの135BTCの滴下量を前述の、化合物（Ａ）中の全窒素原子の数に対する架橋剤（Ｂ）中のカルボキシ基の数の比率（ＣＯＯＨ／Ｎ）を求めることで評価した。結果を表１の「組成物が透明であるＣＯＯＨ／Ｎの範囲」に示す。
なお、溶液が白濁しているかどうかは、目視により確認した。【０１３９】
各実施例にて得られた半導体用膜組成物の組成等は以下の表１に示すとおりである。
なお、「化合物（Ａ）の種類」の項目においてカッコ書きは、化合物（Ａ）溶液中の化合物（Ａ）の濃度を表している。
また、化合物（Ａ）の「組成物中濃度」は、化合物（Ａ）中の全窒素原子の数に対する架橋剤（Ｂ）中のカルボキシ基の数の比率「ＣＯＯＨ／Ｎ」が最大値となるように架橋剤（Ｂ）を滴下した場合において、半導体用膜組成物全体に対する化合物（Ａ）の濃度を表している。
また、「架橋剤（Ｂ）の種類」の項目においてカッコ書きは、架橋剤（Ｂ）溶液中の架橋剤（Ｂ）の濃度を表しており、架橋剤（Ｂ）に塩基（Ｃ−２）を滴下した場合には、塩基（Ｃ−２）滴下後における架橋剤（Ｂ）溶液中の架橋剤（Ｂ）の濃度を表している。
また、実施例Ａ１〜Ａ８において、化合物（Ａ）として用いた３−アミノプロピルトリエトキシシラン（3APTES）は、１分子内に１級窒素原子１つ含むため、１級窒素原子／２級窒素原子／３級窒素原子＝１／０／０と記載した。なお、溶液中では、3APTESは、加水分解物であってもよく、シロキサン重合体であってもよい。
また、実施例Ｂ１〜Ｂ５において、化合物（Ａ）として用いた３−アミノプロピルトリメトキシシラン（3APTS）は、１分子内に１級窒素原子１つ含むため、１級窒素原子／２級窒素原子／３級窒素原子＝１／０／０と記載した。なお、溶液中では、3APTSは、加水分解物であってもよく、シロキサン重合体であってもよい。
また、実施例Ｃ１において、化合物（Ａ）として用いた１，３−ビス（３−アミノプロピル）−テトラメチルジシロキサン（BATDS）は、１分子内に１級窒素原子２つ含むため、１級窒素原子／２級窒素原子／３級窒素原子＝２／０／０と記載した。【０１４０】
【表１】
2017086361.tif 000007
【０１４１】
実施例Ａ１では、化合物（Ａ）中の全窒素原子の数に対する架橋剤（Ｂ）中のカルボキシ基の数の比率（ＣＯＯＨ／Ｎ）が０〜１において135BTCが滴下された溶液は白濁せずに透明であった。実施例Ａ３、Ａ５では、ＣＯＯＨ／Ｎが各々０．７超、０．７９超において124BTC又はPMAが滴下された溶液は白濁していた。すなわち、ＣＯＯＨ／Ｎが各々０．７以下、０．７９以下の条件で、白濁せずに凝集が抑制された半導体用膜組成物を調製することができた。また、白濁せずに凝集が抑制された半導体用膜組成物を用いて膜を形成することで、凹凸の少ない平滑な膜が形成できることが推測される。
また、架橋剤（Ｂ）に塩基（Ｃ−２）を添加した実施例Ａ２、Ａ４、Ａ６、及び架橋剤（Ｂ）がエステル結合を有している実施例Ａ７、Ａ８では、実施した化合物（Ａ）中の全窒素原子の数に対する架橋剤（Ｂ）中のカルボキシ基の数の比率（ＣＯＯＨ／Ｎ）の全ての範囲において各架橋剤（Ｂ）が滴下された溶液は白濁せず、半導体用膜組成物の透明性を維持することができた。
白濁せずに凝集が抑制された半導体用膜組成物を用いて膜を形成することで、凹凸の少ない平滑な膜が形成できることが推測される。【０１４２】
化合物（Ａ）として３−アミノプロピルトリメトキシシラン（3APTS）を用いた実施例Ｂ１では、架橋剤（Ｂ）に塩基（Ｃ−２）を添加しておらず、かつ架橋剤（Ｂ）がエステル結合を有していない場合であっても、半導体用膜組成物の透明性を維持した状態で多くの架橋剤（Ｂ）を滴下できることが示された。
また、架橋剤（Ｂ）に塩基（Ｃ−２）を添加した実施例Ｂ２、Ｂ３、及び架橋剤（Ｂ）がエステル結合を有している実施例Ｂ４、Ｂ５では、実施した化合物（Ａ）中の全窒素原子の数に対する架橋剤（Ｂ）中のカルボキシ基の数の比率（ＣＯＯＨ／Ｎ）の全ての範囲において各架橋剤（Ｂ）が滴下された溶液は白濁せず、半導体用膜組成物の透明性を維持することができた。【０１４３】
＜半導体用膜組成物の調製＞
〔実施例１〜１７、比較例１〜３〕
以下の表２に示す組成及びｐＨを有する半導体用膜組成物を調製した。なお、添加剤（Ｃ）として酸（Ｃ−１）を用いた場合には、酸（Ｃ−１）を化合物（Ａ）溶液に添加してから架橋剤（Ｂ）を混合しており、添加剤（Ｃ）として塩基（Ｃ−２）を用いた場合には、塩基（Ｃ−２）を架橋剤（Ｂ）に添加し、その後架橋剤（Ｂ）を溶媒に溶解させた溶液を化合物（Ａ）溶液に混合している。
また、表２において、化合物（Ａ）の濃度は、半導体用膜組成物中における化合物（Ａ）の濃度であり、水以外の溶媒におけるカッコ内の濃度は、半導体用膜組成物中における水以外の溶媒の濃度である。
また、表２において、「化合物（Ａ）以外のアミン」の濃度は、半導体用膜組成物中における「化合物（Ａ）以外のアミン」の濃度である。
また、表２において、架橋剤（Ｂ）又は架橋剤（Ｂ）以外のＣＯＯＸ含有化合物におけるカッコ内の数値は、化合物（Ａ）中の全窒素原子の数に対する架橋剤（Ｂ）中のカルボキシ基の数の比率（ＣＯＯＨ／Ｎ）、又は化合物（Ａ）中の全窒素原子の数に対する架橋剤（Ｂ）以外のＣＯＯＸ含有化合物中のＣＯＯＸ基の数の比率（ＣＯＯＸ／Ｎ）を表す。
また、表２において、酸（Ｃ−１）におけるカッコ内の数値は、化合物（Ａ）中の全窒素原子の数に対する酸（Ｃ−１）中のカルボキシ基の数の比率（ＣＯＯＨ／Ｎ）を表し、塩基（Ｃ−２）におけるカッコ内の数値は、架橋剤（Ｂ）中のカルボキシ基の数に対する塩基（Ｃ−２）中の窒素原子の数の比率（Ｎ／ＣＯＯＨ）を表す。【０１４４】
〔実施例１〕
化合物（Ａ）の３−アミノプロピルトリエトキシシラン（3APTES）は、水に溶解して５０質量％水溶液とした後、一晩静置後にプロトンＮＭＲスペクトルでアルコキシシランが加水分解されたことを確認した物を組成物調製に用いた。加水分解後の重量平均分子量（Ｍｗ）は、４３０であった。
架橋剤（Ｂ）である135BTCに塩基（Ｃ−２）であるアンモニアと水を混合させて、135BTC（１４質量％）とアンモニアとの混合溶液とした。アンモニアは、架橋剤（Ｂ）中のカルボキシ基の数に対する塩基（Ｃ−２）中の窒素原子の数の比率（Ｎ／ＣＯＯＨ）が１．５となるように添加した。
次いで、3APTES水溶液、135BTCとアンモニアとの混合溶液、及び水を表２に示す濃度となるように混合して、半導体用膜組成物を調製した。【０１４５】
〔実施例２〜５、７、８、１４〜１６〕
実施例１と同様に、表２に示す組成及び濃度となるように、半導体用膜組成物を調製した。
ここで、実施例７、８における化合物（Ａ）の３−アミノプロピルジエトキシメチルシラン（3APDES）は、水に溶解して５０質量％水溶液とした後、一晩静置後にプロトンＮＭＲスペクトルでアルコキシシランが加水分解されたことを確認した物を組成物調製に用いた。加水分解後の重量平均分子量（Ｍｗ）は、２３０であった。
また、実施例１４〜１６における化合物（Ａ）の３−アミノプロピルトリメトキシシラン（3APTS）は、水に溶解して５０質量％水溶液とした後、一晩静置後にプロトンＮＭＲスペクトルでアルコキシシランが加水分解されたことを確認した物を組成物調製に用いた。【０１４６】
〔実施例６〕
化合物（Ａ）の３−アミノプロピルジエトキシメチルシラン（3APDES）は、水に溶解して５０質量％水溶液とした後、一晩静置後にプロトンＮＭＲスペクトルでアルコキシシランが加水分解されたことを確認した物を組成物調製に用いた。加水分解後の重量平均分子量（Ｍｗ）は、２３０であった。
得られた3APDES溶液にギ酸（FA）水溶液（４．４質量％）を化合物（Ａ）中の全窒素原子の数に対する酸（Ｃ−１）中のカルボキシ基の数の比率（ＣＯＯＨ／Ｎ）が０．９２になるように混合させた後、3APDES溶液に、架橋剤（Ｂ）であるPMAのエタノール溶液、及び水を表２に示す濃度となるように混合して、半導体用膜組成物を調製した。【０１４７】
〔実施例９〕
化合物（Ａ）の３−アミノプロピルジエトキシメチルシラン（3APDES）４ｇを、１−プロパノール（1PrOH）５６ｇに添加し、ギ酸（FA）水溶液（８．８質量％）２０ｇを滴下した。室温で１時間撹拌後、６０℃のウォーターバス中で１時間撹拌し、3APDES溶液を得た。
架橋剤（Ｂ）である１−プロパノールハーフエステル１，２，４−ベンゼントリカルボン酸（1Prhe124BTC；1-propanol half ester 124BTC）は、トリメリット酸無水物を１−プロパノール(1PrOH)に溶解し、プロトンＮＭＲによりエステル基が形成されたことを確認したものを用いた。
得られた3APDES溶液に、1Prhe124BTC溶液を混合し、更に水、及び１-プロパノールを表２に示す濃度となるように混合して、半導体用膜組成物を調製した。【０１４８】
〔実施例１０〕
実施例９と同様に、表２に示す組成及び濃度となるように、半導体用膜組成物を調製した。【０１４９】
〔実施例１１〕
化合物（Ａ）の３−アミノプロピルジエトキシメチルシラン（3APDES）は、水に溶解して５０質量％水溶液とした後、一晩静置した物を組成物調製に用いた。加水分解後の重量平均分子量（Ｍｗ）は、２３０であった。
架橋剤（Ｂ）であるエチルハーフエステルオキシジフタル酸（eheOPDA;ethylhalf ester oxydiphthalic acid)溶液は、4,4’-オキシジフタル酸無水物をエタノールに溶解して得た。
得られた3APDES水溶液、eheOPDA 溶液、水、エタノール（EtOH）、及び１-プロパノールを表２に示す濃度となるように混合して、半導体用膜組成物を調製した。【０１５０】
〔実施例１２〕
化合物（Ａ）の３−アミノプロピルジエトキシメチルシラン（3APDES）は、水に溶解して５０質量％水溶液とした後、一晩静置した物を組成物調製に用いた。加水分解後の重量平均分子量（Ｍｗ）は、２３０であった。
架橋剤（Ｂ）であるエチルハーフエステルピロメリット酸（ehePMA；ethyl half ester PMA）のエタノール溶液を準備した。
架橋剤（Ｂ）である１，２，４，５−シクロヘキサンテトラカルボキシルエチルハーフエステル（eheHPMA 1,2,4,5-Cyclohexanetetracarboxylic ethyl half ester）のエタノール溶液を準備した。
得られた3APDES水溶液、ehePMA溶液、eheHPHA溶液、水、エタノール（EtOH）、及び１-プロパノールを表２に示す濃度となるように混合して、半導体用膜組成物を調製した。【０１５１】
〔実施例１３〕
化合物（Ａ）のN-METHYLAMINOPROPYLMETHYLDIMETHOXYSILANE（N-MAPDS）は、水に溶解して５０質量％水溶液とした後、一晩静置した物を組成物調製に用いた。
架橋剤（Ｂ）であるeheOPDA溶液は、オキシジフタル酸無水物をエタノールに溶解して得た。
得られたN-MAPDS水溶液、eheOPDA溶液、水、エタノール（EtOH）、及び１-プロパノールを表２に示す濃度となるように混合して、半導体用膜組成物を調製した。【０１５２】
〔実施例１７〕
＜分岐ポリエチレンイミン２＞
分岐ポリエチレンイミン２（BPEI_2）としては、ＢＡＳＦ社製ポリエチレンイミン（Ｍｗ＝７０，０００、１級窒素原子／２級窒素原子／３級窒素原子＝３１／４０／２９）を用いた。【０１５３】
１級窒素原子の量（ｍｏｌ％）、２級窒素原子の量（ｍｏｌ％）及び３級窒素原子の量（ｍｏｌ％）は、ポリマーサンプルを重水に溶解し、得られた溶液について、ブルカー製ＡＶＡＮＣＥ５００型核磁気共鳴装置でシングルパルス逆ゲート付デカップリング法により、８０℃で１３Ｃ−ＮＭＲを測定した結果より、それぞれの炭素原子が何級のアミン（窒素原子）に結合しているかを解析し、その積分値を元に算出した。帰属については、European Polymer Journal, 1973, Vol. 9, pp. 559などに記載がある。【０１５４】
重量平均分子量は、分析装置Ｓｈｏｄｅｘ  ＧＰＣ−１０１を使用しカラムＡｓａｈｉｐａｋ  ＧＦ−７Ｍ  ＨＱを用い測定し、ポリエチレングリコールを標準品として算出した。また展開溶媒は酢酸濃度０．５ｍｏｌ／Ｌ、硝酸ナトリウム濃度０．１ｍｏｌ／Ｌの水溶液を用いた。【０１５５】
ここで、１級窒素原子の量（ｍｏｌ％）、２級窒素原子の量（ｍｏｌ％）、及び３級窒素原子の量（ｍｏｌ％）は、それぞれ、下記式Ａ〜Ｃで表される量である。
１級窒素原子の量（ｍｏｌ％）  ＝  （１級窒素原子のｍｏｌ数／（１級窒素原子のｍｏｌ数＋２級窒素原子のｍｏｌ数＋３級窒素原子のｍｏｌ数））×１００  ・・・  式Ａ
２級窒素原子の量（ｍｏｌ％）  ＝  （２級窒素原子のｍｏｌ数／（１級窒素原子のｍｏｌ数＋２級窒素原子のｍｏｌ数＋３級窒素原子のｍｏｌ数））×１００  ・・・  式Ｂ
３級窒素原子の量（ｍｏｌ％）  ＝  （３級窒素原子のｍｏｌ数／（１級窒素原子のｍｏｌ数＋２級窒素原子のｍｏｌ数＋３級窒素原子のｍｏｌ数））×１００  ・・・  式Ｃ【０１５６】
化合物（Ａ）の３−アミノプロピルトリメトキシシラン（3APTS；(3-Aminopropyl)trimethoxysilane）は、水に溶解して５０質量％水溶液とした後、一晩静置後にプロトンＮＭＲスペクトルでアルコキシシランが加水分解されたことを確認した物を組成物調製に用いた。
架橋剤（Ｂ）である135BTCに塩基（Ｃ−２）であるアンモニアと水を混合させて、135BTC（１４質量%）とアンモニアとの混合溶液とした。アンモニアは、架橋剤（Ｂ）中のカルボキシ基の数に対する塩基（Ｃ−２）中の窒素原子の数の比率（Ｎ／ＣＯＯＨ）が１．５となるように添加した。
分岐ポリエチレンイミン２（BPEI_2）の水溶液を準備した。
3APTS水溶液、135BTCとアンモニアとの混合溶液、BPEI_2水溶液、及び水を表２に示す濃度となるように混合して、半導体用膜組成物を調製した。【０１５７】
〔比較例１〕
化合物（Ａ）の３−アミノプロピルトリエトキシシラン（3APTES）は、水に溶解して５０質量％水溶液とした後、一晩静置後にプロトンＮＭＲスペクトルでアルコキシシランが加水分解されたことを確認した物を組成物調製に用いた。次いで、表２に示す濃度となるように3APTES水溶液を調製した。【０１５８】
〔比較例２〕
化合物（Ａ）の３−アミノプロピルトリエトキシシラン（3APTES）は、水に溶解して５０質量％水溶液とした後、一晩静置した物を組成物調製に用いた。
得られた3APTES(５０質量%)水溶液、カルボキシ基を有さず、３つのエステル結合を有するトリプロピル−１，２，４−ベンゼントリカルボン酸（TrPr124BTC；tripropyl-124BTC）１−プロパノール溶液、及び１-プロパノールを表２に示す濃度となるように混合して、半導体用膜組成物を調製した。【０１５９】
〔比較例３〕
比較例１と同様に、表２に示す組成及び濃度となるように、3APDES水溶液を調製した。【０１６０】
【表２】
2017086361.tif 000008
【０１６１】
＜膜の形成＞
半導体用膜組成物（以下、「組成物」とも称する。）を塗布する基板としてシリコン基板を準備した。シリコン基板をスピンコーターの上にのせ、各実施例及び各比較例で調製した組成物１．０ｍＬを１０秒間一定速度で滴下し、１３秒間保持した後、２０００ｒｐｍ（ｒｐｍは回転速度）で１秒間、６００ｒｐｍで３０秒間回転させた後、２０００ｒｐｍで１０秒間回転させて乾燥させた。これにより。シリコン基板上に膜を形成した。
次いで、１２５℃で１分乾燥後、窒素雰囲気（３０ｋＰａ）、３００℃で１０分間、膜を加熱した。耐熱性の評価のため、さらに、３５０℃、３８０℃、４００℃で各々１０分間、膜を加熱した（同じサンプルを連続処理）。【０１６２】
＜屈折率の測定＞
４００℃加熱後において、シリコン基板上に形成された屈折率を測定した。屈折率は、エリプソメーターを使用して測定した。膜厚は、測定した光学データより計算した。膜厚が１０ｎｍ以上のときは、空気／（コーシー＋ローレンツ振動子モデル）／自然酸化膜／シリコン基板の光学モデルでフィッティングした。膜厚が１０ｎｍ未満のときは、１０ｎｍ以上の厚膜である同じ組成の材料の複素屈折率を使ったコーシー＋ローレンツ振動子モデルを用いた、空気／（コーシー＋ローレンツ振動子モデル）／自然酸化膜／シリコン基板の光学モデルでフィッティングした。膜厚は、計算で求めたため、結果がマイナスにもなりうる。
表３において、Ｎ６３３は波長６３３ｎｍにおける屈折率を表す。
結果を表３に示す。【０１６３】
＜耐熱性評価＞
３００℃で１０分間加熱した後の膜厚及び３８０℃で１０分間加熱した後の膜厚から算出される膜厚残存率を基準にして膜の耐熱性を評価した。膜厚残存率の式は以下に示すとおりであり、膜厚残存率が７０％以上のものは「耐熱性あり」と判断した。
膜厚残存率（％）＝（３８０℃加熱後の膜厚／３００℃加熱後の膜厚）×１００
結果を表３に示す。【０１６４】
＜架橋構造＞
膜の架橋構造をＦＴ−ＩＲ（フーリエ変換赤外分光法）で測定した。用いた分析装置は以下のとおりである。
〜ＦＴ−ＩＲ分析装置〜
赤外吸収分析装置（ＤＩＧＩＬＡＢ  Ｅｘｃａｌｉｂｕｒ（ＤＩＧＩＬＡＢ社製））
〜測定条件〜
ＩＲ光源：空冷セラミック、  ビームスプリッター：ワイドレンジＫＢｒ、  検出器：ペルチェ冷却ＤＴＧＳ、  測定波数範囲：７５００ｃｍ−１〜４００ｃｍ−１、  分解能：４ｃｍ−１、  積算回数：２５６、  バックグラウンド：Ｓｉベアウェハ使用、  測定雰囲気：Ｎ２（１０Ｌ／ｍｉｎ）、  ＩＲ（赤外線）の入射角：７２°（＝Ｓｉのブリュースター角）
〜判断条件〜
イミド結合は１７７０ｃｍ−１、１７２０ｃｍ−１の振動ピークの存在で判断した。アミド結合は１６５０ｃｍ−１、１５２０ｃｍ−１の振動ピークの存在で判断した。
結果を表３に示す。【０１６５】
＜ＳＥＭ形態観察＞
膜厚が２０ｎｍ以上１５０ｎｍ以下の膜については、膜の平滑性をＳＥＭによる形態観察で評価した。走査型電子顕微鏡（ＳＥＭ）であるＳ−５０００（日立製作所製）を用い、加速電圧３ｋＶ、２００，０００倍、５００ｎｍ幅視野で測定した。平均膜厚に対して、最大膜厚と最小膜厚の差が２５％以下である場合には「平滑性あり」と判断した。
結果を表３に示す。なお、４００℃で１０分間加熱した後の膜をＳＥＭ形態観察の対象とした。【０１６６】
＜ＳＰＭ形態観察＞
膜厚が２０ｎｍ未満の膜については、膜の凹凸をＳＰＭによる形態観察で評価した。走査型プローブ顕微鏡（ＳＰＭ）であるＳＰＡ４００（日立ハイテクノロジーズ製）を用い、ダイナミックフォースマイクロスコープモードにて、３ミクロン×３ミクロン角領域で測定を行った。エリプソメーターで測定された膜厚に対して、ＳＰＭにて測定された自乗平均面粗さが２５％以下である場合には「平滑性あり」と判断した。
結果を表３に示す。なお、４００℃で１０分間加熱した後の膜をＳＰＭ形態観察の対象とした。【０１６７】
各実施例及び各比較例に係る半導体用膜組成物を用いて形成した膜における各物性の測定結果及び評価結果を表３に示す。なお、表３中における空欄は、未確認（架橋構造）又は未実施（ＳＥＭ形態観察及びＳＰＭ形態観察）を表す。【０１６８】
【表３】
2017086361.tif 000009
【０１６９】
表３中に示されるように、実施例１〜８、１２〜１７における膜厚残存率はいずれも７０％以上であったが、比較例１における膜厚残存率は６６％未満であった。このことから各実施例における半導体用膜組成物から形成された膜は耐熱性に優れることが推測される。
実施例１２は、架橋剤（Ｂ）として１級アミノ基を有する化合物である3APDESを用いたため、第二級アミンを有する化合物であるN-MAPDSを用いた実施例１３より膜厚残存率が高かった。このことから、架橋剤（Ｂ）として１級アミノ基を有する化合物を用いた半導体用膜組成物から形成された膜は、耐熱性により優れることが推測される。
また、実施例１〜３、７、９〜１１、１３、１４では、ＳＥＭ形態観察の結果、膜は平滑であった。
一方、比較例２、３では、膜表面が鏡面にならないか、あるいは微小なピンホールが多数存在し、平滑ではなかった。
更に、実施例４では、ＳＰＭ形態観察の結果、膜は平滑であった。【０１７０】
＜シリコン基板面内膜厚分布＞
〔実施例１８〕
実施例９と同様に、3APDES溶液、1Prhe124BTC溶液、水及び１-プロパノールを混合して、半導体用膜組成物（溶液１）を調製した。
溶液１において、半導体用膜組成物中における化合物（Ａ）の濃度は２質量％、化合物（Ａ）中の全窒素原子の数に対する架橋剤（Ｂ）中のカルボキシ基の数の比率（ＣＯＯＨ／Ｎ）は１．０、化合物（Ａ）中の全窒素原子の数に対する酸（Ｃ−１）中のカルボキシ基の数の比率（ＣＯＯＨ／Ｎ）は１．８３、半導体用膜組成物中における１-プロパノールの濃度は９１質量％とした。
次いで、３００ミリφシリコン基板に塗布液６ｍＬを滴下後、シリコン基板を、１０００ｒｐｍで１秒、６００ｒｐｍで６０秒、１０００ｒｐｍで５秒回転後、１００℃で２分間乾燥し、２５０℃で1分間加熱し、更に大気圧窒素中４００℃で１０分間加熱処理を行った。これにより、シリコン基板上に膜を形成した。【０１７１】
〔実施例１９〕
実施例９と同様に、3APDES溶液、1Prhe124BTC溶液、水、及び１-プロパノールを混合して、半導体用膜組成物（溶液２）を調製した。
溶液２において、半導体用膜組成物中における化合物（Ａ）の濃度は０．２質量％、化合物（Ａ）中の全窒素原子の数に対する架橋剤（Ｂ）中のカルボキシ基の数の比率（ＣＯＯＨ／Ｎ）は１．０、化合物（Ａ）中の全窒素原子の数に対する酸（Ｃ−１）中のカルボキシ基の数の比率（ＣＯＯＨ／Ｎ）は１．８３、半導体用膜組成物中における１-プロパノールの濃度は９９．１質量％とした。
次いで、実施例１８と同様にシリコン基板上に膜を形成した。【０１７２】
〔実施例２０〕
化合物（Ａ）の３−アミノプロピルジエトキシメチルシラン（3APDES）は、水に溶解して５０質量％水溶液とした後、一晩静置した物を組成物調製に用いた。加水分解後の重量平均分子量（Ｍｗ）は、２３０であった。
架橋剤（Ｂ）であるエチルハーフエステルオキシジフタル酸（eheOPDA;ethylhalf ester oxydiphthalic acid)溶液は、４,４’−オキシジフタル酸無水物をエタノールに溶解して得た。
得られた3APDES水溶液、eheOPDA溶液、水、エタノール（EtOH）、及び１−プロパノールを表４に示す濃度となるように混合して、半導体用膜組成物（溶液３）を調製した。
得られた半導体用膜組成物（溶液３）を用いて、実施例１８と同様にシリコン基板上に膜を形成した。【０１７３】
３００ミリφシリコン基板の中心から１ｃｍでの膜厚、５ｃｍでの膜厚、９ｃｍでの膜厚、１３ｃｍでの膜厚及び中心から１ｃｍと１３ｃｍでの膜厚差（％）を求め、シリコン基板面内膜厚分布を評価した。
結果を表４に示す。
なお、表４中では、3APDES（２質量％）、3APDES（０．２質量％）、3APDES（１．８質量％）におけるカッコ内の濃度は、組成物中における3APDESの濃度を表している。
1Prhe124BTC[1.0]、eheOPDA[1.0]におけるカッコ内の数値は、化合物（Ａ）である3APDES中の全窒素原子の数に対する、架橋剤（Ｂ）である1Prhe124BTC又はeheOPDA中のカルボキシ基の数の比率（ＣＯＯＨ／Ｎ）を表している。
FAのカッコ内の数値である1.83は、化合物（Ａ）である3APDES中の全窒素原子の数に対する酸（Ｃ−１）であるFA中のカルボキシ基の数の比率（ＣＯＯＨ／Ｎ）を表している。
1PrOH（９１質量％）、1PrOH（９９．１質量％）、1PrOH（３３質量％）、及びEtOH（２９質量％）におけるカッコ内の濃度は、組成物中における1PrOH及びEtOHの濃度を表している。
また、「中心から１ｃｍと１３ｃｍでの膜厚差（％）」は、「（（中心から１ｃｍでの膜厚）−（中心から１３ｃｍでの膜厚））／（（中心から１ｃｍでの膜厚）＋（中心から５ｃｍでの膜厚）＋（中心から９ｃｍでの膜厚）＋（中心から１３ｃｍでの膜厚））／４）」に１００を掛けて算出した。【０１７４】
【表４】
2017086361.tif 000010
【０１７５】
表４中に示されるように、中心から１ｃｍと１３ｃｍでの膜厚差（％）は、実施例では１５％以下であり、小さい値を示した。したがって、実施例１８〜２０に係る半導体用膜組成物を用いることで、３００ミリφシリコンウェハにおいて面内均一性に優れた平滑な膜をより簡便な工程で得られることが示された。【０１７６】
＜トレンチにおける充填性＞
〔実施例２１〕
BPEI_2水溶液及び３−アミノプロピルトリエトキシシラン（3APTES；(3-Aminopropyl)triethoxysilane）水溶液を混合し、135BTCに塩基（Ｃ−２）としてアンモニア（NH3）をＮ／ＣＯＯＨ（135BTC中のカルボキシ基の数に対するアンモニア中の窒素原子の数の比率）が１．５になるように混合した。ここで、3APTESは５０%水溶液として一晩静置した物を用いた。
次いで、ＣＯＯＨ／Ｎ（BPEI_2及び3APTES中の窒素原子の数に対する135BTC中のカルボキシ基の数の比率）が０．９となるように135BTCをBPEI_2及び3APTESの混合溶液に混合し、半導体用膜組成物（溶液４）を調製した。【０１７７】
〔実施例２２〕
実施例２で調製した半導体用膜組成物（溶液５）を用意した。【０１７８】
〔実施例２３〕
実施例１８で調製した半導体用膜組成物（溶液１）を用意した。【０１７９】
〔実施例２４〕
実施例２０で調製した半導体用膜組成物（溶液３）を用意した。【０１８０】
〔実施例２５〕
化合物（Ａ）の３−アミノプロピルジエトキシメチルシラン（3APDES）と３−アミノプロピルジメチルエトキシシラン（3APDMS）との混合溶液を、3APDES１８．７５ｇと3APDMS６．２５ｇを水２５ｇに溶解した後、一晩静置して調製した。
混合溶液に、架橋剤（Ｂ）であるeheOPDAのエタノール溶液、１−プロパノール、エタノール、及び水を表５に示す濃度となるように混合して、半導体用膜組成物（溶液６）を調製した。【０１８１】
〔実施例２６〕
化合物（Ａ）の３−アミノプロピルジエトキシメチルシラン（3APDES）とパラキシレンジアミン（pXDA）との混合溶液を、3APDESを水に加えて５０％水溶液とした後、一晩静置した物に、pXDAの１−プロパノール溶液を混合させて、調製した。
混合溶液に、架橋剤（Ｂ）であるeheOPDAのエタノール溶液、エタノール、水を表５に示す濃度となるように混合して、半導体用膜組成物（溶液７）を調製した。【０１８２】
〔実施例２７〕
化合物（Ａ）の３−アミノプロピルジエトキシメチルシラン（3APDES）とビストリエトキシシリルエタン（BTESE）との混合溶液（溶液中には3APDESとBTESEとのシロキサン重合体が含まれると推定される）を、１−プロパノール２６．１５ｇに3APDES２．０ｇを加えて、ギ酸（FA）水溶液（８．８質量％）を１０ｇ滴下し、BTESE１．８５ｇを加え、室温で一時間撹拌後に、６０℃ウォーターバス中で一時間加熱して調製した。
混合溶液に、架橋剤（Ｂ）である1Prhe124BTCの１−プロパノール溶液、及び水を表５に示す組成となるように混合して、半導体用膜組成物（溶液８）を調製した。【０１８３】
〔実施例２８〕
化合物（Ａ）の３−アミノプロピルジエトキシメチルシラン（3APDES）と1,1,3,3,5,5-ヘキサエトキシ-1,3,5-トリシラシクロヘキサン（HETSC）との混合溶液（溶液中には3APDESとHETSCとのシロキサン重合体が含まれると推定される）を、１−プロパノール２８．６ｇに3APDES２．０ｇを加えて、ギ酸（FA）水溶液（８．８質量％）を１０ｇ滴下し、HETSC１．４ｇを加え、室温で一時間撹拌後に、６０℃ウォーターバス中で一時間加熱して調製した。
混合溶液に、架橋剤（Ｂ）である1Prhe124BTCの１−プロパノール溶液、及び水を表５に示す組成となるように混合して、半導体用膜組成物（溶液９）を調製した。【０１８４】
〔実施例２９〕
化合物（Ａ）である１，３−ビス（３−アミノプロピル）−テトラメチルジシロキサン（BATDS；1,3-bis(3-aminopropyl)-tetramethyldisiloxane）の１−プロパノール溶液と、架橋剤（Ｂ）であるeheOPDAのエタノール溶液と、１−プロパノールと、エタノールとを表５に示す組成となるように混合して、半導体用膜組成物（溶液１０）を調製した。【０１８５】
なお、表５中では、BPEI_2(１．７質量%)、3APTES（３．３質量％）、3APTES（３質量％）、3APDES（２質量％）、3APDES（１．８質量％）、3APDES（４質量％）、3APDMS（０．６質量％）、pXDA（５質量％）、BTESE（３．７質量％）、HETSC（２．８質量％）及びBATDS（２質量％）におけるカッコ内の濃度は、各組成物中におけるBPEI_2、3APTES、3APDES、3APDMS、pXDA、BTESE、HETSC及びBATDSの各濃度を表している。
135BTC[0.9]、124BTC[1.5]、1Prhe124BTC[1.0]、1Prhe124BTC[1.15]、及びeheOPDA[1.0]におけるカッコ内の数値は、化合物（Ａ）中の全窒素原子の数に対する、135BTC、124BTC、1Prhe124BTC、及びeheOPDA中のカルボキシ基の数の比率（ＣＯＯＨ／Ｎ）を表している。
FAのカッコ内の数値である1.83は、化合物（Ａ）中の全窒素原子の数に対するFA中のカルボキシ基の数の比率（ＣＯＯＨ／Ｎ）を表している。
NH3＜1.5＞のカッコ内の数値は、架橋剤（Ｂ）中のカルボキシ基の数に対するNH3中の窒素原子の数の比率（Ｎ／ＣＯＯＨ）を表している。
1PrOH（９１質量％）、1PrOH（３３質量％）、1PrOH（２８質量％）、1PrOH（２質量％）、1PrOH（６９質量％）、1PrOH（３７質量％）、EtOH（２９質量％）、EtOH（４３質量％）、EtOH（３６質量％）、及びEtOH（５９質量％）におけるカッコ内の濃度は、組成物中における1PrOH及びEtOHの濃度を表している。【０１８６】
次に、１００ｎｍ幅、２００ｎｍ深さのトレンチパターンを設けた酸化ケイ素基板に組成物０．５ｍＬを１０秒間一定速度で滴下し、１３秒間保持した後、２０００ｒｐｍで１秒間、６００ｒｐｍで３０秒間回転させた後、２０００ｒｐｍで１０秒間回転させて乾燥させた。次いで、滴下された組成物を１００℃で１分間乾燥後、３００℃で１分間加熱し、更に４００℃で１０分間加熱処理を行った。
そして、断面ＳＥＭでトレンチに組成物が充填されているか観察した。充填された面積がトレンチ内面積の９０％以上である場合をＡ（充填性が良好）とした。
結果を表５に示す。【０１８７】
同様にして、５０ｎｍ幅、２００ｎｍ深さのトレンチパターンを設けた酸化ケイ素基板に組成物０．５ｍＬを１０秒間一定速度で滴下し、１３秒間保持した後、２０００ｒｐｍで１秒間、６００ｒｐｍで３０秒間回転させた後、２０００ｒｐｍで１０秒間回転させて乾燥させた。次いで、滴下された組成物を１００℃で１分間乾燥後、３００℃で１分間加熱し、更に４００℃で１０分間加熱処理を行った。
そして、断面ＳＥＭでトレンチに組成物が充填されているか観察した。充填された面積がトレンチ内面積の９０％以上である場合をＡ（充填性が良好）とし、充填された面積がトレンチ内面積の９０％未満である場合をＢとした。
結果を表５に示す。【０１８８】
【表５】
2017086361.tif 000011
【０１８９】
表５中に示されるように、１００ｎｍ幅トレンチでは充填性が良好であった。従って、実施例２１〜２９に係る半導体用膜組成物を用いることで、１００ｎｍ幅トレンチで埋め込み性に優れた膜を得られることが示された。
５０ｎｍ幅トレンチでは、実施例２３、２５、２６の結果から、3APDES及び1Prhe124BTCを含む半導体用膜組成物、3APDES、3APDMS及びeheOPDAを含む半導体用膜組成物、3APDES、pXDA及びeheOPDAを含む半導体用膜組成物の埋め込み性が良好であった。一方、実施例２４では、3APDES及びeheOPDAを含む半導体用膜組成物では１０％超のボイドが発生した。
このことから、イミド結合を有する膜（実施例２４）よりも、アミドイミド結合を有する膜（実施例２３）の方が、充填性がより優れることが推察される。また、実施例２４と実施例２６から、環構造を有するアミンであるｐＸＤＡを含有する溶液から形成される膜（実施例２６）は、充填性がより優れることが推察される。【０１９０】
＜比誘電率及びリーク電流密度＞
〔比較例４〕
BPEI_2水溶液に酸(Ｃ−１)として酢酸（AA）をＣＯＯＨ／Ｎ（BPEI_2中の窒素原子の数に対する酢酸中のカルボキシ基の数の比率）が０．１４となるように加えた。次いで、ＣＯＯＨ／Ｎ（BPEI_2中の窒素原子の数に対する135BTC中のカルボキシ基の数の比率）が０．６７となるように135BTCをBPEI_2水溶液に混合し、組成物全体に対するエタノール（EtOH）の濃度が３３質量％となるように、エタノールを混合し、半導体用膜組成物（溶液１１）を調製した。【０１９１】
〔実施例３０〕
化合物（Ａ）の３−アミノプロピルメチルジエトキシシラン（3APDES）は、水に溶解して５０質量％水溶液とした後、一晩静置した物を組成物調製に用いた。加水分解後の重量平均分子量（Ｍｗ）は、２３０であった。
架橋剤（Ｂ）である135BTCに塩基（Ｃ−２）であるアンモニアと水を混合させて、135BTC（１４質量％）とアンモニアとの混合溶液とした。アンモニアは、架橋剤（Ｂ）中のカルボキシ基の数に対する塩基（Ｃ−２）中の窒素原子の数の比率（Ｎ／ＣＯＯＨ）が１．５となるように添加した。
3APDES水溶液に、135BTCとアンモニアとの混合溶液、水及びエタノールを表６に示す濃度となるように混合して、半導体用膜組成物（溶液１２）を調製した。【０１９２】
〔実施例３１〕
実施例１８で調製した半導体用膜組成物（溶液１）を用意した。【０１９３】
[実施例３２]
実施例１９で調製した半導体用膜組成物（溶液２）を用意した。【０１９４】
〔実施例３３〕
実施例２０で調製した半導体用膜組成物（溶液３）を用意した。【０１９５】
低抵抗シリコン基板に溶液１〜３、１１、１２をそれぞれ５ｍＬ滴下後、低抵抗シリコン基板を、１０００ｒｐｍで５秒、５００ｒｐｍで３０秒回転させた。次いで、滴下された組成物を１００℃で１分間乾燥後、２５０℃で１分間加熱し、更に４００℃で１０分間加熱処理を行った。これにより、低抵抗シリコン基板／膜からなる積層体が得られた。【０１９６】
（比誘電率の測定）
得られた積層体における膜の比誘電率を測定した。
比誘電率は、水銀プローブ装置（ＳＳＭ５１３０）を用い、２５℃、相対湿度３０％の雰囲気下、周波数１００ｋＨｚにて常法により測定した。
結果を表６に示す。【０１９７】
（リーク電流密度の測定）
次に、電気特性評価のため、以下のようにリーク電流密度を測定した。具体的には、得られた積層体の膜表面に水銀プローブを当て、測定された電界強度１ＭＶ／ｃｍ、及び２ＭＶ／ｃｍの値をリーク電流密度とした。
結果を表６に示す。【０１９８】
表６にて、比較例４、実施例３０〜３３におけるサンプルの組成、比誘電率及びリーク電流密度を示す。
なお、表６中では、BPEI_2水溶液（１．８質量％）、3APDES（３質量％）、3APDES（２質量％）、3APDES（０．２質量％）、及び3APDES（１．８質量％）におけるカッコ内の濃度は、組成物中におけるBPEI_2及び3APDESの濃度を表している。
135BTC[0.67]、135BTC[1.0]、1Prhe124BTC[1.0]及びeheOPDA[1.0]におけるカッコ内の数値は、化合物（Ａ）中の全窒素原子の数に対する、135BTC、1Prhe124BTC、及びeheOPDA中のカルボキシ基の数の比率（ＣＯＯＨ／Ｎ）を表している。
AA及びFAのカッコ内の数値である0.14及び1.83は、は、化合物（Ａ）中の全窒素原子の数に対するAA又はFA中のカルボキシ基の数の比率（ＣＯＯＨ／Ｎ）を表している。
NH3＜1.5＞のカッコ内の数値は、架橋剤（Ｂ）中のカルボキシ基の数に対するNH3中の窒素原子の数の比率（Ｎ／ＣＯＯＨ）を表している。
1PrOH（９１質量％）、1PrOH（９９．１質量％）、1PrOH（３３質量％）、EtOH（３３質量％）、EtOH（３０質量％）及びEtOH（２９質量％）におけるカッコ内の濃度は、組成物中における1PrOH及びEtOHの濃度を表している。【０１９９】
【表６】
2017086361.tif 000012
【０２００】
表６中に示されるように、実施例３０〜３３では、比較例４よりも比誘電率が小さかった。
実施例３０は比較例４と電界強度１ＭＶ／ｃｍにおけるリーク電流密度は同等であったが、実施例３１〜３３では、比較例４よりも電界強度１ＭＶ／ｃｍにおけるリーク電流密度が小さかった。電界強度を大きくした、電界強度２ＭＶ／ｃｍにおけるリーク電流密度は、実施例３０〜３３では、比較例４よりもリーク電流密度が小さかった。したがって、実施例３０〜３３（特に、実施例３１〜実施例３３）に係る半導体用膜組成物を用いることで、電気特性に優れた膜が得られることが示された。【０２０１】
＜シリコン（Ｓｉ）基板との密着性評価＞
〔実施例３４〕
化合物（Ａ）の３−アミノプロピルトリエトキシシラン（3APTES）は、水に溶解して５０質量％水溶液とした後、一晩静置した物を組成物調製に用いた。加水分解後の重量平均分子量（Ｍｗ）は、４３０であった。
架橋剤（Ｂ）であるPMAに塩基（Ｃ−２）であるアンモニアと水を混合させて、PMA（１４質量％）とアンモニアとの混合溶液とした。アンモニアは、架橋剤（Ｂ）中のカルボキシ基の数に対する塩基（Ｃ−２）中の窒素原子の数の比率（Ｎ／ＣＯＯＨ）が１．５となるように添加した。
3APTES水溶液に、PMAとアンモニアとの混合溶液、及び水を表７に示す濃度となるように混合して、半導体用膜組成物（溶液１３）を調製した。【０２０２】
〔実施例３５〕
化合物（Ａ）の３−アミノプロピルトリエトキシシラン（3APTES）は、水に溶解して５０質量％水溶液とした後、一晩静置した物を組成物調製に用いた。加水分解後の重量平均分子量（Ｍｗ）は、４３０であった。
架橋剤（Ｂ）である124BTCに塩基（Ｃ−２）であるアンモニアと水を混合させて、124BTC（１４質量％）とアンモニアとの混合溶液とした。アンモニアは、架橋剤（Ｂ）中のカルボキシ基の数に対する塩基（Ｃ−２）中の窒素原子の数の比率（Ｎ／ＣＯＯＨ）が１．５となるように添加した。
3APTES水溶液に、124BTCとアンモニアとの混合溶液、及び水を表７に示す濃度となるように混合して、半導体用膜組成物（溶液１４）を調製した。【０２０３】
〔実施例３６〕
化合物（Ａ）の３−アミノプロピルトリエトキシシラン（3APTES）は、水に溶解して５０質量％水溶液とした後、一晩静置した物を組成物調製に用いた。加水分解後の重量平均分子量（Ｍｗ）は、４３０であった。
架橋剤（Ｂ）である135BTCに塩基（Ｃ−２）であるアンモニアと水を混合させて、135BTC（１４質量％）とアンモニアとの混合溶液とした。アンモニアは、架橋剤（Ｂ）中のカルボキシ基の数に対する塩基（Ｃ−２）中の窒素原子の数の比率（Ｎ／ＣＯＯＨ）が１．５となるように添加した。
3APTES水溶液に、135BTCとアンモニアとの混合溶液、及び水を表７に示す濃度となるように混合して、半導体用膜組成物（溶液１５）を調製した。【０２０４】
〔実施例３７〕
化合物（Ａ）である３−アミノプロピルジエトキシメチルシラン（3APDES）の溶液を、１−プロパノール２８ｇに3APDES２．０ｇを加えて、ギ酸(FA)水溶液（８．８質量％）を１０ｇ滴下し、室温で一時間撹拌後、６０℃ウォーターバス中で一時間加熱して調製した。
3APDES溶液に、架橋剤（Ｂ）である１−プロパノールハーフエステルピロメリット酸（1PrhePMA；1-propanol half ester PMA）の１−プロパノール溶液、１−プロパノール、及び水を表７に示す組成となるように混合して、半導体用膜組成物（溶液１６）を調製した。【０２０５】
（試料の作製）
表面にシリカが存在しているシリコンウェハを準備し、このシリコンウェハを、スピンコーターの上にのせ、半導体用膜組成物（溶液１３〜１６）を１０秒間一定速度で１．０ｍＬ滴下し、１３秒間保持した後、このシリコンウェハを２０００ｒｐｍで１秒間回転させ、さらに６００ｒｐｍで３０秒間回転させた後、２０００ｒｐｍで１０秒間回転させて乾燥させた。
以上により、シリコンウェハ上に、ポリマー層を形成し、シリコンウェハとポリマー層とが積層された構造の積層体（以下、「試料（ポリマー／Ｓｉ）」ともいう）を得た。【０２０６】
上記試料（ポリマー／Ｓｉ）をホットプレート上に、シリコンウェハ面とホットプレートとが接触するように設置し、大気雰囲気下で、１００℃のソフトベーク温度で６０秒間ソフトベーク（加熱処理）した。更に窒素雰囲気中３００℃で１０分間、及び４００℃で１０分間連続して加熱を行った。【０２０７】
（密着性評価）
積層体の銅膜側表面に、０．２ｃｍ角の正方形マスを５×５個カッターで形成後、スコッチテープ（３Ｍ社製  Ｎｏ．５６）を貼り付けた後、一気に引きはがし、剥がれたマスの数を計測した。
結果を表７に示す。【０２０８】
なお、表７中では、3APTES（１０質量％）、及び3APDES（２．７質量％）におけるカッコ内の濃度は、組成物中における3APTES及び3APDESの濃度を表している。
PMA[2.0]、124BTC[1.5]、135BTC[1.0]、及び1PrhePMA[0.7]におけるカッコ内の数値は、化合物（Ａ）中の全窒素原子の数に対する、PMA、124BTC、135BTC、及び1PrhePMA中のカルボキシ基の数の比率（ＣＯＯＨ／Ｎ）を表している。
NH3＜1.5＞のカッコ内の数値は、架橋剤（Ｂ）中のカルボキシ基の数に対するNH3中の窒素原子の数の比率（Ｎ／ＣＯＯＨ）を表している。
1PrOH（８８質量％）におけるカッコ内の濃度は、組成物中における1PrOHの濃度を表している。【０２０９】
＜銅（Ｃｕ）基板との密着性評価＞
（試料の作製）
シリコン基板上にめっきにて銅膜を１００ｎｍ成膜し、この銅膜面をヘリウムプラズマ処理でクリーニングした基板を用意した。プラズマ処理後の銅膜面上に、＜シリコン（Ｓｉ）基板との密着性評価＞と同様に、シール層（ポリマー層）を形成した。
以上により、銅上に、ポリマー層を形成し、銅とポリマー層とが積層された構造の積層体（以下、「試料（ポリマー／Ｃｕ）」ともいう）を得た。【０２１０】
（密着性評価）
積層体の銅膜側表面に、０．２ｃｍ角の正方形マスを５×５個カッターで形成後、スコッチテープ（３Ｍ社製  Ｎｏ．５６）を貼り付けた後、一気に引きはがし、剥がれたマスの数を計測した。
結果を表７に示す。【０２１１】
【表７】
2017086361.tif 000013
【０２１２】
表７中に示されるように、実施例３４〜３７に係る半導体用膜組成物を用いて膜を形成した場合、ポリマーとシリコン基板又は銅基板との間に剥がれがなく、密着性が良好であった。【０２１３】
＜分解温度評価＞
〔比較例５〕
架橋剤（Ｂ）であるPMAに塩基（Ｃ−２）であるアンモニアと水とを混合させて、PMA（１４質量％）とアンモニアとの混合溶液とした。アンモニアは、架橋剤（Ｂ）中のカルボキシ基の数に対する塩基（Ｃ−２）中の窒素原子の数の比率（Ｎ／ＣＯＯＨ）が１．５となるように添加した。【０２１４】
〔比較例６〕
架橋剤（Ｂ）である124BTCに塩基（Ｃ−２）であるアンモニアと水とを混合させて、124BTC（１４質量％）とアンモニアとの混合溶液とした。アンモニアは、架橋剤（Ｂ）中のカルボキシ基の数に対する塩基（Ｃ−２）中の窒素原子の数の比率（Ｎ／ＣＯＯＨ）が１．５となるように添加した。【０２１５】
〔比較例７〕
架橋剤（Ｂ）である135BTCに塩基（Ｃ−２）であるアンモニアと水とを混合させて、135BTC（１４質量％）とアンモニアとの混合溶液とした。アンモニアは、架橋剤（Ｂ）中のカルボキシ基の数に対する塩基（Ｃ−２）中の窒素原子の数の比率（Ｎ／ＣＯＯＨ）が１．５となるように添加した。【０２１６】
〔比較例８〕
BPEI_2水溶液（１．５質量％）を用意した。【０２１７】
〔比較例９〕
架橋剤（Ｂ）であるPMAに塩基（Ｃ−２）であるアンモニアと水とを混合させて、PMAとアンモニアとの混合溶液とした。
BPEI_2水溶液、PMAとアンモニアとの混合溶液、及び水を表８に示す濃度となるように混合して、半導体用膜組成物（溶液１７）を調製した。【０２１８】
〔比較例１０〕
架橋剤（Ｂ）である124BTCに塩基（Ｃ−２）であるアンモニアと水とを混合させて、124BTCとアンモニアとの混合溶液とした。
BPEI_2水溶液、124BTCとアンモニアとの混合溶液、及び水を表８に示す濃度となるように混合して、半導体用膜組成物（溶液１８）を調製した。【０２１９】
〔比較例１１〕
架橋剤（Ｂ）である135BTCに塩基（Ｃ−２）であるアンモニアと水とを混合させて、135BTCとアンモニアとの混合溶液とした。
BPEI_2水溶液、135BTCとアンモニアとの混合溶液、及び水を表８に示す濃度となるように混合して、半導体用膜組成物（溶液１９）を調製した。【０２２０】
〔比較例１２〕
化合物（Ａ）の３−アミノプロピルトリエトキシシラン（3APTES）は、水に溶解して５０質量％水溶液とした後、一晩静置した物を組成物調製に用いた。加水分解後の重量平均分子量（Ｍｗ）は、４３０であった。次に、水を加えて１０質量％とした3APTES水溶液を用意した。【０２２１】
〔実施例３８〜４０〕
実施例３４〜３６で調製した半導体用膜組成物（溶液１３〜１５）を用意した。【０２２２】
〔比較例１３〕
化合物（Ａ）の３−アミノプロピルジエトキシメチルシラン（3APDES）は、水に溶解して５０質量％水溶液とした後、一晩静置した。加水分解後の重量平均分子量（Ｍｗ）は、２３０であった。【０２２３】
〔実施例４１〕
実施例２０で調製した半導体用膜組成物（溶液３）を用意した。【０２２４】
〔比較例１４〕
化合物（Ａ）である３−アミノプロピルジエトキシメチルシラン（3APDES）の溶液は、１−プロパノール２８ｇに3APDES２．０ｇを加えて、ギ酸（FA）水溶液（８．８質量％）を１０ｇ滴下し、室温で一時間撹拌後、６０℃ウォーターバス中で一時間加熱し、次いで、１−プロパノールを１０ｇ加えて調製した。【０２２５】
〔実施例４２〕
化合物（Ａ）である３−アミノプロピルジエトキシメチルシラン（3APDES）の溶液は、１−プロパノール２８ｇに3APDES２．０ｇを加えて、ギ酸（FA）水溶液（８．８質量％）を１０ｇ滴下し、室温で一時間撹拌後、６０℃ウォーターバス中で一時間加熱して調製した。
3APDES溶液に、架橋剤（Ｂ）である1Prhe124BTCの１−プロパノール溶液、１−プロパノール、及び水を表８に示す組成となるように混合して、半導体用膜組成物（溶液２０）を調製した。【０２２６】
（評価方法）
ポリマーの分解温度評価は、以下の方法で行った。
実施例３８〜４２、比較例５〜１４で用意した各試料１００ｍｇを試料カップに入れ、熱重量測定装置（島津製作所社製：ＤＴＧ−６０（型番））を用いて、窒素雰囲気で３０℃から５５０℃まで昇温速度３０℃／分で加熱し、各温度での質量を測定した。３００℃における質量から１０％減少したときの温度を表８に示す。【０２２７】
なお、表８中では、BPEI_2水溶液（１．５質量％）、3APTES（１０質量％）、3APDES（５０質量％）、3APDES（１．８質量％）、3APDES（４質量％）におけるカッコ内の濃度は、組成物中におけるBPEI_2、3APTES及び3APDESの濃度を表している。
PMA（１４質量％）、124BTC（１４質量％）、及び135BTC（１４質量％）におけるカッコ内の濃度は、組成物中におけるPMA、124BTC及び135BTCの濃度を表している。
PMA[1.8]、124BTC[1.35]、135BTC[0.9]、PMA[2.0]、124BTC[1.5]、135BTC[1.0]、eheOPDA[1.0]、及び1Prhe124BTC[1.15]におけるカッコ内の数値は、化合物（Ａ）中の全窒素原子の数に対する、PMA、124BTC、135BTC、eheOPDA及び1Prhe124BTC中のカルボキシ基の数の比率（ＣＯＯＨ／Ｎ）を表している。
NH3＜1.5＞のカッコ内の数値は、架橋剤（Ｂ）中のカルボキシ基の数に対するNH3中の窒素原子の数の比率（Ｎ／ＣＯＯＨ）を表している。
FAのカッコ内の数値である1.83は、は、化合物（Ａ）中の全窒素原子の数に対するFA中のカルボキシ基の数の比率（ＣＯＯＨ／Ｎ）を表している。
1PrOH（３３質量％）、1PrOH（７６質量％）、1PrOH（８８質量％）、EtOH（29質量％）におけるカッコ内の濃度は、組成物中における1PrOH及びEtOHの濃度を表している。【０２２８】
【表８】
2017086361.tif 000014
【０２２９】
３００℃まで昇温した段階で、各試料は固体になっており、さらに昇温することで、固体となったポリマーが分解すると重量減少が起こる。３００℃における質量から１０％減少したときの温度で分解温度を評価した。
表８中に示されるように、Ｓｉ−Ｏ結合を有する化合物（Ａ）及び架橋剤（Ｂ）を含有する実施例３８〜４２の組成物から得られる固体は、架橋剤（Ｂ）を含有しない比較例１２〜１４の組成物から得られる固体、及びＳｉ−Ｏ結合を有さない脂肪族アミン及び架橋剤（Ｂ）を含有する比較例９〜１１の組成物から得られる固体に比べ、高い分解温度を有していた。
この結果から、化合物（Ａ）及び架橋剤（Ｂ）を含有する実施例３８〜４２の組成物を用いることで、分解温度が高いポリマー膜を形成できることが示された。【０２３０】
＜溶液保存安定性評価＞
〔比較例１５〕
氷水で５℃以下に冷やしたウォーターバスに入れたポリ溶液に、ピロメリット酸二無水物（PMDA）１．１４ｇを添加し、エタノール２４ｇを添加し、３−アミノプロピルジエトキシメチルシラン（3APDES）を２．１８ｇゆっくりと滴下した後、２時間撹拌した。全ての化合物が溶解したのを確認後、水を３ｇ添加し、保存安定性評価用組成物（溶液２１）を得た。溶液２１中ではPMDAと3APDESとのアミック酸が形成されていると推察される。【０２３１】
〔実施例４３〜４５〕
実施例３４〜３６で調製した半導体用膜組成物（溶液１３〜１５）を用意した。【０２３２】
（評価方法）
溶液の保存安定性評価は、以下の方法で行った。
溶液１３〜１５、２１を容量１００ｍＬのポリエチレン製密閉容器に２０ｍＬ〜５０ｍＬ入れ、５℃に保持された冷蔵庫内に、冷蔵庫の扉を開けずに２０日間保持した。２０日後、冷蔵庫から取り出し、室温に戻した後に目視にて溶液中の沈殿物の形成、白濁等を確認した。沈殿物の形成及び白濁がいずれも観察されなかった場合をＡ、沈殿物の形成及び白濁の少なくとも一方が観察された場合をＢとした。
評価結果を表９に示す。【０２３３】
【表９】
2017086361.tif 000015
【０２３４】
表９中に示されるように、実施例４３〜４５の溶液１３〜１５は５℃冷蔵保存２０日後に沈殿物の形成、白濁等の異常は確認されなかった。比較例１５の溶液２１では、ゲル状の沈殿物が形成されていた。
実施例４３〜４５の溶液１３〜１５は、さらに室温で１０週間保管後にも溶液中の沈殿物、白濁等の異常は確認されなかった。
このことから、実施例４３〜４５の溶液１３〜１５は、化合物（Ａ）と架橋剤（Ｂ）が溶液中で凝集すること無く分散されていると思われ、保存安定性に優れることが示された。【０２３５】
＜エッチング選択性の評価＞
〔比較例１６〕
架橋剤（Ｂ）であるPMAに塩基（Ｃ−２）であるアンモニアと水とを混合させて、PMAとアンモニアとの混合溶液とした。
BPEI_2水溶液、PMAとアンモニアとの混合溶液、及び水を表１０に示す濃度となるように混合して、半導体用膜組成物（溶液２２）を調製した。【０２３６】
〔実施例４６〕
化合物（Ａ）の３−アミノプロピルジエトキシメチルシラン（3APDES）は、水に溶解して５０質量％水溶液とした後、一晩静置した物を組成物調製に用いた。加水分解後の重量平均分子量（Ｍｗ）は、２３０であった。
架橋剤（Ｂ）である135BTCに塩基（Ｃ−２）であるアンモニアと水とを混合させて、135BTC（１４質量％）とアンモニアとの混合溶液とした。
次いで、3APDES水溶液、135BTCとアンモニアとの混合溶液、及び水を表１０に示す濃度となるように混合して、半導体用膜組成物（溶液２３）を調製した。【０２３７】
〔実施例４７〕
化合物（Ａ）である３−アミノプロピルジエトキシメチルシラン（3APDES）の溶液を、１−プロパノール２８ｇに3APDES２．０ｇを加えて、ギ酸（FA）水溶液（８．８質量％）を１０ｇ滴下し、室温で一時間撹拌後、６０℃ウォーターバス中で一時間加熱して調製した。
3APDES溶液に、架橋剤（Ｂ）である１−プロピルハーフエステルオキシジフタル酸（1PrheOPDA）の１−プロパノール溶液、１−プロパノール、及び水を表１０に示す組成となるように混合して、半導体用膜組成物（溶液２４）を調製した。【０２３８】
〔実施例４８〕
実施例２９で調製した半導体用膜組成物（溶液１０）を用意した。【０２３９】
（試料の作製）
表面にシリカが存在しているシリコンウェハを準備し、このシリコンウェハをスピンコーターの上にのせ、半導体用膜組成物を１０秒間一定速度で０．５ｍＬ滴下し、１３秒間保持した後、このシリコンウェハを２０００ｒｐｍで１秒間回転させ、さらに６００ｒｐｍで３０秒間回転させた後、２０００ｒｐｍで１０秒間回転させて乾燥させた。
以上により、シリコンウェハ上にポリマー層を形成し、シリコンウェハとポリマー層とが積層された構造の積層体（以下、「試料（ポリマー／Ｓｉ）」ともいう）を得た。
上記試料（ポリマー／Ｓｉ）をホットプレート上に、シリコンウェハ面とホットプレートとが接触するように設置し、大気雰囲気下で、１００℃のソフトベーク温度で６０秒間ソフトベーク（加熱処理）した。更に窒素雰囲気中３００℃で１０分間、および４００℃で１０分間連続して加熱を行った。
上記の方法でポリマー膜を形成したシリコンウェハをチャンバーに入れ、チャンバー内を５×１０−６Ｔｏｒｒ（６．７×１０−４Ｐａ）まで真空引きした後、酸素を５０ｓｃｃｍ（約８．３×１０−７ｍ３/ｓ）でチャンバーに流し、チャンバー内圧力を０．１５Ｔｏｒｒ（２０Ｐａ）に調整した後、１００Ｗの酸素プラズマを照射した。【０２４０】
エッチング選択性の評価は、上記４００℃で１０分間加熱後のポリマー膜の膜厚から、酸素プラズマを３分間および５分間照射した後のポリマー膜の膜厚を差し引き、膜厚の減少量（ｎｍ）を算出することで行った。結果を表１０に示す。【０２４１】
なお、表１０中では、BPEI_2水溶液（１．５質量％）、3APDES（１０質量％）、3APDES（２．７質量％）、及びBATDS（２質量％）におけるカッコ内の濃度は、組成物中におけるBPEI_2、3APDES及びBATDSの濃度を表している。
PMA[1.42]、135BTC[1.0]、1PrheOPDA[0.7]、及びeheOPDA[1.0]におけるカッコ内の数値は、化合物（Ａ）中の全窒素原子の数に対する、PMA、135BTC、1PrheOPDA、及びeheOPDA中のカルボキシ基の数の比率（ＣＯＯＨ／Ｎ）を表している。
FAのカッコ内の数値である1.5は、化合物（Ａ）中の全窒素原子の数に対するFA中のカルボキシ基の数の比率（ＣＯＯＨ／Ｎ）を表している。
NH3＜1.5＞のカッコ内の数値は、架橋剤（Ｂ）中のカルボキシ基の数に対するNH3中の窒素原子の数の比率（Ｎ／ＣＯＯＨ）を表している。
1PrOH（８５質量％）、1PrOH（３７質量％）、EtOH（５９質量％）におけるカッコ内の濃度は、組成物中における1PrOH及びEtOHの濃度を表している。【０２４２】
【表１０】
2017086361.tif 000016
【０２４３】
表１０中に示されるように、３分エッチング後の結果より、化合物（Ａ）及び架橋剤（Ｂ）を含有する実施例４６、４７の半導体用膜組成物を用いて得られたＳｉ−Ｏ含有膜は、脂肪族アミン及び架橋剤（Ｂ）を含有する比較例１６の組成物を用いて得られた有機膜よりも膜の減少量（すなわち、エッチング速度）が小さかった。
同様に、５分エッチング後の結果より、化合物（Ａ）及び架橋剤（Ｂ）を含有する実施例４７、４８の組成物を用いて得られたＳｉ−Ｏ含有膜は、脂肪族アミン及び架橋剤（Ｂ）を含有する比較例１６の組成物を用いて得られた有機膜よりも膜の減少量（すなわち、エッチング速度）が小さかった。
以上のように、実施例４６〜４８の半導体用膜組成物を用いて得られたＳｉ−Ｏ含有膜は、有機膜（比較例１６）よりも酸素プラズマによるエッチング速度が小さいこと、すなわち、エッチング選択性に優れることがわかった。
また、５分エッチング後の結果より、化合物（Ａ）である3APDES及び架橋剤（Ｂ）である1PrheOPDAを含有する実施例４７の半導体用膜組成物を用いて得られたＳｉ−Ｏ含有膜は、化合物（Ａ）であるBATDS及び架橋剤（Ｂ）であるeheOPDAを含有する実施例４８の半導体用膜組成物を用いて得られたＳｉ−Ｏ含有膜よりも膜の減少量（すなわち、エッチング速度）が小さかった。【０２４４】
２０１５年１１月１６日に出願された日本国特許出願２０１５−２２４１９６の開示はその全体が参照により本明細書に取り込まれる。
本明細書に記載された全ての文献、特許出願、及び技術規格は、個々の文献、特許出願、及び技術規格が参照により取り込まれることが具体的かつ個々に記された場合と同程度に、本明細書中に参照により取り込まれる。
【国際調査報告】
2017086361.tif 000017
2017086361.tif 000018
2017086361.tif 000019
2017086361.tif 000020